(57)【特許請求の範囲】
【請求項１】
式Ｉ−ＭおよびＩ−Ｕ
【化１】
0006336474.tif 000155
式中
Ｒ１は、アルキル、それは、直鎖状または分枝状であり、非置換であるか、Ｆ、ＣｌまたはＣＮによって単置換または多置換されており、ならびにここで１つまたは２つ以上のＣＨ２基は、各場合において互いに独立して、−Ｏ−、−Ｓ−、−ＮＲ０１−、−ＳｉＲ０１Ｒ０２−、−ＣＯ−、−ＣＯＯ−、−ＯＣＯ−、−ＯＣＯ−Ｏ−、−Ｓ−ＣＯ−、−ＣＯ−Ｓ−、−ＣＹ０１＝ＣＹ０２−または−Ｃ≡Ｃ−によって、Ｏおよび／またはＳ原子が互いに直接結合しないように任意に置き換えられている、であり、
Ｌ１は、Ｆであり、
Ｘ１は、Ｆ、ＣＮまたはＣＦ３であり、
Ｙ０１およびＹ０２は、互いに独立してＦ、ＣｌまたはＣＮであり、あるいはまたそれらの１つはＨであってもよく、ならびに
Ｒ０１およびＲ０２は、互いに独立して、Ｈまたは１〜１２個のＣ原子を有するアルキルである、
の群から選択された１種または２種以上の化合物、ならびに
式ＩおよびＶＩ
【化２】
0006336474.tif 000156
【化３】
0006336474.tif 000157
式中
【化４】
0006336474.tif 000158
Ｌ１は、Ｈ、１〜６個のＣ原子を有するアルキル、３〜６個のＣ原子を有するシクロアルキルまたは４〜６個のＣ原子を有するシクロアルケニルを示し、
Ｘ１は、Ｈ、１〜３個のＣ原子を有するアルキルまたはハロゲンを示し、
Ｒ１１〜Ｒ１４は、互いに独立して、各々１〜１５個のＣ原子を有する非フッ素化アルキルもしくは非フッ素化アルコキシ、各々２〜１５個のＣ原子を有する非フッ素化アルケニル、非フッ素化アルケニルオキシもしくは非フッ素化アルコキシアルキル、または各々１５個までのＣ原子を有するシクロアルキル、アルキルシクロアルキル、シクロアルケニル、アルキルシクロアルケニル、アルキルシクロアルキルアルキルもしくはアルキルシクロアルケニルアルキルを示し、あるいはまたＲ１３およびＲ１４の一方または両方はまた、Ｈを示し、
Ｌ６１は、Ｒ６１を示し、Ｚ６１および／またはＺ６２がトランス−ＣＨ＝ＣＨ−またはトランス−ＣＦ＝ＣＦ−を示す場合において、代わりにまた、Ｘ６１を示し、
Ｌ６２は、Ｒ６２を示し、Ｚ６１および／またはＺ６２がトランス−ＣＨ＝ＣＨ−またはトランス−ＣＦ＝ＣＦ−を示す場合において、代わりにまた、Ｘ６２を示し、
Ｒ６１およびＲ６２は、互いに独立して、Ｈ、１〜１７個のＣ原子を有する非フッ素化アルキルもしくは非フッ素化アルコキシまたは２〜１５個のＣ原子を有する非フッ素化アルケニル、非フッ素化アルケニルオキシもしくは非フッ素化アルコキシアルキルを示し、
Ｘ６１およびＸ６２は、互いに独立して、ＦまたはＣｌ、−ＣＮ、−ＮＣＳ、−ＳＦ５、１〜７個のＣ原子を有するフッ素化アルキルもしくはアルコキシまたは２〜７個のＣ原子を有するフッ素化アルケニル、アルケニルオキシもしくはアルコキシアルキル、または−ＮＣＳを示し、
Ｚ６１およびＺ６２の一方は、トランス−ＣＨ＝ＣＨ−、トランス−ＣＦ＝ＣＦ−または−Ｃ≡Ｃ−を示し、他方は、それとは独立してトランス−ＣＨ＝ＣＨ−、トランス−ＣＦ＝ＣＦ−または単結合を示し、ならびに
【化５】
0006336474.tif 000159
の群から選択された１種または２種以上の化合物
を含むことを特徴とする、液晶媒体。
【請求項２】
式Ｉ−ＭおよびＩ−Ｕの群から選択され、Ｘ１がＣＮである１種または２種以上の化合物を含むことを特徴とする、請求項１に記載の液晶媒体。
【請求項３】
式Ｉ−ＭおよびＩ−Ｕの群から選択され、Ｘ１がＣＦ３である１種または２種以上の化合物を含むことを特徴とする、請求項１または２に記載の液晶媒体。
【請求項４】
式Ｉ−Ｍで表される１種または２種以上の化合物を含むことを特徴とする、請求項１〜３のいずれか一項に記載の液晶媒体。
【請求項５】
式Ｉ−Ｕで表される１種または２種以上の化合物を含むことを特徴とする、請求項１〜４のいずれか一項に記載の液晶媒体。
【請求項６】
式Ｉ−１
【化６】
0006336474.tif 000160
式中、Ｒ１１、Ｒ１２、Ｌ１およびＸ１は、請求項１において示したそれぞれの意味を有する、
で表される１種または２種以上の化合物を含むことを特徴とする、請求項１〜５のいずれか一項に記載の液晶媒体。
【請求項７】
式Ｉ−２
【化７】
0006336474.tif 000161
式中、Ｒ１１およびＲ１２は、請求項１において示したそれぞれの意味を有する、
で表される１種または２種以上の化合物を含むことを特徴とする、請求項１〜６のいずれか一項に記載の液晶媒体。
【請求項８】
式ＶＩで表される１種または２種以上の化合物が式ＶＩ−１〜ＶＩ−４
【化８】
0006336474.tif 000162
式中
Ｚ６１およびＺ６２は、トランス−ＣＨ＝ＣＨ−またはトランス−ＣＦ＝ＣＦ−を示し、
Ｘ６２は、Ｆ、Ｃｌ、−ＣＮまたは−ＮＣＳを示し、
【化９】
0006336474.tif 000163
Ｒ６１は、ＣｎＨ２ｎ＋１またはＣＨ２＝ＣＨ−（ＣＨ２）Ｚを示し、
Ｒ６２は、ＣｍＨ２ｍ＋１またはＯ−ＣｍＨ２ｍ＋１または（ＣＨ２）Ｚ−ＣＨ＝ＣＨ２を示し、
ｎおよびｍは、互いに独立して、０〜１５の整数を示し、ならびに
ｚは、０、１、２、３または４を示す、
の群から選択された化合物であることを特徴とする、請求項１〜７のいずれか一項に記載の液晶媒体。
【請求項９】
さらに、以下の成分、成分Ｃ〜Ｅ：
−  ２０℃の温度および１ｋＨｚでの周波数で１０以上の誘電異方性を有する、強度に誘電的に正の成分、成分Ｃ、
−  ２０℃の温度および１ｋＨｚでの周波数で−５以下の誘電異方性を有する、強度に誘電的に負の成分、成分Ｄ、
−  ７つまたは８つ以上の５員環または６員環を有する化合物からなり、２０℃の温度および１ｋＨｚでの周波数で−５．０超〜１０．０未満の範囲内の誘電異方性を有する成分、成分Ｅ、および
−  ６つまでの５員環または６員環を有する化合物からなり、ならびに２０℃の温度および１ｋＨｚでの周波数で−５．０超〜１０．０未満の範囲内の誘電異方性を有する成分、成分Ｅ
の群から選択された１種または２種以上の成分を含むことを特徴とする、請求項１〜８のいずれか一項に記載の液晶媒体。
【請求項１０】
請求項１〜９のいずれか一項に記載の液晶媒体の調製方法であって、請求項１において定義した式Ｉ−Ｍで表される１種もしくは２種以上の化合物および／または式Ｉ−Ｕで表される１種もしくは２種以上の化合物を、１種もしくは２種以上のさらなる化合物と、および／または１種もしくは２種以上の添加剤と混合することを特徴とする、前記方法。
【請求項１１】
請求項１〜９のいずれか一項に記載の液晶媒体の、高周波技術のためのコンポーネントにおける使用。
【請求項１２】
高周波技術のためのコンポーネントであって、請求項１〜９のいずれか一項に記載の液晶媒体を含むことを特徴とする、前記コンポーネント。
【請求項１３】
請求項１２に記載の高周波技術のための１種または２種以上のコンポーネントを含むことを特徴とする、マイクロ波アンテナアレイ。
【請求項１４】
マイクロ波アンテナアレイの同調方法であって、請求項１２に記載の高周波技術のためのコンポーネントを電気的にアドレスすることを特徴とする、前記方法。
【発明の詳細な説明】
【技術分野】
【０００１】
発明の領域
本発明は、特にギガヘルツ域およびテラヘルツ域のための、マイクロ波またはミリメートル波域において動作する、特には高周波技術、とりわけ高周波デバイスのためのコンポーネント、特にアンテナのための、液晶媒体に関する。これらのコンポーネントは、特別な液晶化合物またはそれから構成される液晶媒体を、例えば同調可能なフェーズドアレイアンテナのための、または「反射アレイ(reflectarray)」に基づいたマイクロ波アンテナの同調可能なセルのためのマイクロ波の位相シフトのために使用する。さらに、本発明は、新規なメソゲン化合物に関する。
【背景技術】
【０００２】
従来技術および解決するべき課題
液晶媒体は、情報を表示するために、電気光学的ディスプレイ（液晶ディスプレイ−ＬＣＤ）において長く利用されている。
式
【化１】
0006336474.tif 000002
で表される化合物は、例えば、WO 2008/128623 A1においてＩＰＳディスプレイのための液晶媒体のために提案されている。
【０００３】
トリフェニルジアセチレンとしても知られている、中央のフェニレン環上に付加的なアルキル置換を有するビストラン化合物が、当業者に十分に知られている。
例えば、Wu, S.-T., Hsu, C.-S.およびShyu, K.-F., Appl. Phys. Lett., 74 (3), (1999)、３４４〜３４６頁には、式
【化２】
0006336474.tif 000003
で表される側方のメチル基を含む様々な液晶ビストラン化合物が開示されている。
【０００４】
側方のメチル基を含むこのタイプの液晶ビストラン化合物に加えて、Hsu, C. S., Shyu, K. F., Chuang, Y. Y.およびWu, S.-T., Liq. Cryst., 27 (2), (2000)、２８３〜２８７頁にはまた、側方のエチル基を含む対応する化合物が開示されており、とりわけ液晶光学的フェーズドアレイにおけるその使用が提案されている。
【０００５】
Dabrowski, R., Kula, P., Gauza, S., Dziadiszek, J., Urban, S.およびWu, S. -T., IDRC 08, (2008)、３５〜３８頁には、式
【化３】
0006336474.tif 000004
で表される強度に誘電的に正のイソチオシアナトビストラン化合物に加えて、側方のメチル基を中央の環上に有する、および有しない誘電的に中性のビストラン化合物が述べられている。
【０００６】
３つのＣ−Ｃ三重結合を含む化合物、例えば化合物
【化４】
0006336474.tif 000005
が、JP 2003-207631 A)に述べられており、光学的フィルム、偏光子における、および光散乱タイプの液晶における使用のために提案されている。
【０００７】
しかしながら、液晶媒体は、最近また、例えばDE 10 2004 029 429 AおよびJP 2005-120208 (A)に記載されているように、マイクロ波技術のためのコンポーネントにおける使用のために提案されている。
【０００８】
高周波技術における液晶媒体の産業的に有用な適用は、それらの誘電特性を、特にギガヘルツ域およびテラヘルツ域について、可変電圧によって制御することができるというそれらの特性に基づく。これによって、可動部を含まない同調可能なアンテナの構築が可能になる（Gaebler, A., Moessinger, A., Goelden, F., et al., "Liquid Crystal-Reconfigurable Antenna Concepts for Space Applications at Microwave and Millimeter Waves", International Journal of Antennas and Propagation, Volume 2009, Article ID 876989, (2009)、１〜７頁、DOI: 10.1155/2009/876989）。
【０００９】
Penirschke, A., Mueller, S., Scheele, P., Weil, C., Wittek, M., Hock, C.およびJakoby, R.: "Cavity Perturbation Method for Characterisation of Liquid Crystals up to 35 GHz", 34th European Microwave Conference - Amsterdam, pp. 545 - 548には、とりわけ、９ＧＨｚの周波数での既知の単一の液晶物質Ｋ１５（また４−ｎ−ペンチル−４’−シアノビフェニルまたはＰＰ−５−Ｎと称される、Merck KGaA、ドイツ）の特性が記載されている。
【００１０】
DE 10 2004 029 429 Aには、マイクロ波技術における、とりわけ移相器における液晶媒体の使用が記載されている。 DE 10 2004 029 429 Aでは、既に、液晶媒体が、対応する周波数範囲におけるそれらの特性に関して調査されている。
高周波技術において使用するために、特に、今まではむしろ通常ではなく、慣用ではない特性または特性の組み合わせを有する液晶媒体が、必要である。
【００１１】
A. Gaebler, F. Goelden, S. Mueller, A. PenirschkeおよびR. Jakoby "Direct Simulation of Material Permittivites using an Eigen-Susceptibility Formulation of the Vector Variational Approach”, 12MTC 2009 - International Instrumentation and Measurement Technology Conference, Singapore, 2009 (IEEE), pp. 463-467には、既知の液晶混合物Ｅ７（同様にMerck KGaA、ドイツ）の対応する特性が記載されている。
【００１２】
DE 10 2004 029 429 Aには、マイクロ波技術における、とりわけ移相器における液晶媒体の使用が記載されている。 DE 10 2004 029 429 Aでは、既に、液晶媒体が、対応する周波数範囲におけるそれらの特性に関して調査されている。さらに、それには、式
【化５】
0006336474.tif 000006
で表される化合物に加えて、式
【化６】
0006336474.tif 000007
で表される化合物を含む液晶媒体が述べられている。
【００１３】
例えば、式
【化７】
0006336474.tif 000008
で表される化合物を含む液晶媒体は、高周波技術のためのコンポーネントにおける使用について、例えば以下において提案されている。
A. Lapanik, "Single compounds and mixtures for microwave applications, Dielectric, microwave studies on selected systems", dissertation, Technical University of Darmstadt, 2009, (D17), 
A. Lapanik, F. Goelden, S. Mueller, A. Penirschke, R. JakobyおよびW. Haase, Frequenz、出版中、
"Highly birefringent nematic mixtures at room temperature for microwave applications”, A. Lapanik, F. Goelden, S. Mueller, R. JakobyおよびW. Haase, Journal of Optical Engineering、公開のために投稿された、ならびに以下の現在は未公開の特許出願： DE 10 2009 051 892.4、DE 10 2010 025 572.6、DE 10 2010 045 370.6およびDE 10 2010 051 508.0における。
【００１４】
しかしながら、現在までに知られている組成物は、重大な不利に苛まれている。他の欠陥に加えて、それらのほとんどによって、不利に高い損失および／または不適切な位相シフトまたは不適切な材料品質（η）がもたらされる。
よって、改善された特性を有する新規な液晶媒体が必要である。特に、マイクロ波域および／またはミリメートル波域における損失は低減されなければならず、材料品質は改善されなければならない。
【００１５】
さらに、液晶媒体の、ひいてはまたコンポーネントの低温挙動における改善に対する要求が存在する。動作特性における、なびに貯蔵寿命における、両方の改善が、ここで必要である。
したがって、対応する実際の適用に適している特性を有する液晶媒体に対するかなりの要求が存在する。
【発明の概要】
【００１６】
本発明
驚くべきことに、ここで、選択された液晶媒体を使用すると、従来技術材料の不利を有しないか、または少なくともかなり低下した程度のみで有する、高周波技術のためのコンポーネントを達成することが可能であることが、見出された。
【００１７】
本発明
驚くべきことに、ここで、
式Ｉ−ＭおよびＩ−Ｕ
【化８】
0006336474.tif 000009
【００１８】
式中
Ｒ１は、アルキル基、それは直鎖状または分枝状であり、好ましくは１〜２０個のＣ原子を有し、非置換であるか、Ｆ、ＣｌまたはＣＮによって、好ましくはＦによって単置換または多置換されており、およびここで１つまたは２つ以上のＣＨ２基は、任意に、各場合において互いに独立して、−Ｏ−、−Ｓ−、−ＮＲ０１−、−ＳｉＲ０１Ｒ０２−、−ＣＯ−、−ＣＯＯ−、−ＯＣＯ−、−ＯＣＯ−Ｏ−、−Ｓ−ＣＯ−、−ＣＯ−Ｓ−、−ＣＹ０１＝ＣＹ０２−または−Ｃ≡Ｃ−によって、Ｏおよび／またはＳ原子が互いに直接結合しないように置き換えられている、好ましくは、１〜９個のＣ原子を有する、好ましくは２〜５個のＣ原子を有するｎ−アルキルもしくはｎ−アルコキシ、２〜９個のＣ原子を有する、好ましくは２〜５個のＣ原子を有するアルケニル、アルケニルオキシもしくはアルコキシアルキル、または、好ましくは９個までのＣ原子を有するハロゲン化アルキル、ハロゲン化アルケニルもしくはハロゲン化アルコキシ、好ましくは９個までのＣ原子を有する一フッ素化、二フッ素化またはオリゴフッ素化アルキル、アルケニルまたはアルコキシ、最も好ましくは９個までのＣ原子を有するｎ−アルキル、ｎ−アルコキシ、アルケニル、アルケニルオキシまたはアルコキシアルキルであり、
【００１９】
Ｌ１は、ＨまたはＦ、好ましくはＦであり、
Ｘ１は、Ｆ、ＣＮまたはＣＦ３、好ましくはＦまたはＣＮ、最も好ましくはＣＮであり、
Ｙ０１およびＹ０２は、互いに独立してＦ、ＣｌまたはＣＮであり、および代わりにまたそれらの１つはＨであってもよく、ならびに
Ｒ０１およびＲ０２は、互いに独立してＨまたは１〜１２個のＣ原子を有するアルキルであり、
【００２０】
この中にキラル化合物もまた包含される、
の群から選択された１種または２種以上の化合物からなる第１の成分、成分Ａ、
を含むメソゲン媒体によって、許容できる程度に高い透明点ならびに／または温度および／もしくはＵＶ負荷に対する、および特に後者に対する電圧保持率のかなり高い安定性を有する媒体を実現することが可能となることが、見出された。
【００２１】
本発明はさらに、好ましい態様において、式Ｉ−Ｍおよび／またはＩ−Ｕで表される化合物に加えて、式Ｉ
【化９】
0006336474.tif 000010
【００２２】
式中
【化１０】
0006336474.tif 000011
【００２３】
を、好ましくは
【化１１】
0006336474.tif 000012
【００２４】
【化１２】
0006336474.tif 000013
【００２５】
【化１３】
0006336474.tif 000014
【００２６】
を、特に好ましくは
【化１４】
0006336474.tif 000015
【００２７】
【化１５】
0006336474.tif 000016
を示し、
【００２８】
Ｌ１は、１〜６個のＣ原子を有するアルキル、３〜６個のＣ原子を有するシクロアルキルまたは４〜６個のＣ原子を有するシクロアルケニルを、好ましくはＣＨ３、Ｃ２Ｈ５、ｎ−Ｃ３Ｈ７（−（ＣＨ２）２ＣＨ３）、ｉ−Ｃ３Ｈ７（−ＣＨ（ＣＨ３）２）、シクロプロピル、シクロブチル、シクロヘキシル、シクロペンタ−１−エニルまたはシクロヘキサ−１−エニルを、および特に好ましくはＣＨ３、Ｃ２Ｈ５、シクロプロピルまたはシクロブチルを示し、
Ｘ１は、Ｈ、１〜３個のＣ原子を有するアルキルまたはハロゲンを、好ましくはＨ、ＦまたはＣｌを、および特に好ましくはＨまたはＦを、および非常に特に好ましくはＦを示し、
【００２９】
Ｒ１１〜Ｒ１４は、互いに独立して、各々１〜１５個のＣ原子を有する非フッ素化アルキルまたは非フッ素化アルコキシ、各々２〜１５個のＣ原子を有する非フッ素化アルケニル、非フッ素化アルケニルオキシまたは非フッ素化アルコキシアルキル、または各々１５個までのＣ原子を有するシクロアルキル、アルキルシクロアルキル、シクロアルケニル、アルキルシクロアルケニル、アルキルシクロアルキルアルキルもしくはアルキルシクロアルケニルアルキルを示し、あるいはまたＲ１３およびＲ１４の一方または両方はまた、Ｈを示し、
【００３０】
好ましくは、Ｒ１１およびＲ１２は、互いに独立して、各々１〜７個のＣ原子を有する非フッ素化アルキルもしくは非フッ素化アルコキシ、または各々２〜７個のＣ原子を有する非フッ素化アルケニル、非フッ素化アルケニルオキシもしくは非フッ素化アルコキシアルキルを示し、
【００３１】
特に好ましくは、Ｒ１１は、１〜７個のＣ原子を有する非フッ素化アルキルまたは各々２〜７個のＣ原子を有する非フッ素化アルケニル、非フッ素化アルケニルオキシもしくは非フッ素化アルコキシアルキルを示し、ならびに
特に好ましくは、Ｒ１２は、各々１〜７個のＣ原子を有する非フッ素化アルキルまたは非フッ素化アルコキシを示し、ならびに
【００３２】
好ましくは、Ｒ１３およびＲ１４は、Ｈ、１〜５個のＣ原子を有する非フッ素化アルキル、３〜７個のＣ原子を有する非フッ素化シクロアルキルもしくはシクロアルケニル、各々４〜１２個のＣ原子を有する非フッ素化アルキルシクロヘキシルもしくは非フッ素化シクロヘキシルアルキル、または５〜１５個のＣ原子を有する非フッ素化アルキルシクロヘキシルアルキル、特に好ましくはシクロプロピル、シクロブチルまたはシクロヘキシルを示し、ならびに非常に特に好ましくは、Ｒ１３およびＲ１４の少なくとも一方はｎ−アルキル、特に好ましくはメチル、エチルまたはｎ−プロピルを示し、他方はＨまたはｎ−アルキル、特に好ましくはＨ、メチル、エチルまたはｎ−プロピルを示す、
で表される１種または２種以上の化合物を含む、液晶媒体に関する。
【００３３】
本発明による液晶媒体は、高周波技術のための、または電磁スペクトルのマイクロ波域および／もしくはミリメートル波域のためのコンポーネントにおいて使用するのに著しく適している。本発明は、媒体のこの使用に、およびこれらのコンポーネントに関する。
本発明の第１の好ましい態様において、高周波技術のためのコンポーネントは、式Ｉ−Ｍおよび／またはＩ−Ｕで表される１種、２種または３種以上の化合物からなる成分Ａを含む液晶媒体を含む。
【００３４】
本発明のさらに好ましい態様において、高周波技術のためのコンポーネントは、以下のものを含む液晶媒体を含む。
−  前述の式Ｉ−Ｍおよび／またはＩ−Ｕで表される１種または２種以上の化合物からなる第１の成分、成分Ａ、ならびに
−  以下に定義する成分Ｂ〜Ｆの群から選択された１種または２種以上のさらなる成分、
【００３５】
−  式Ｉで表される１種または２種以上の化合物からなる成分、成分Ｂ、
−  １０．０以上の誘電異方性を有する、強度に誘電的に正の成分、成分Ｃ、
−  −５．０以下の誘電異方性を有する、強度に誘電的に負の成分、成分Ｄ、
【００３６】
−  −５．０超〜１０．０未満の範囲内の誘電異方性を有し、７つまたは８つ以上、好ましくは８つまたは９つ以上の５員環または６員環を有する化合物からなる、さらなる成分、成分Ｅ、および
−  同様に−５．０超〜１０．０未満の範囲内の誘電異方性を有し、６つまでの５員環または６員環を有する化合物からなる、さらなる成分、成分Ｆ。
【００３７】
５員環の典型的な例は、
【化１６】
0006336474.tif 000017
などである。
【００３８】
６員環の典型的な例は、
【化１７】
0006336474.tif 000018
などである。
【００３９】
５員環および６員環はまた、飽和の、および部分的に飽和の環、ならびに複素環式環を含む。
【００４０】
本出願の目的のために、これらの環の２つ、つまり２つの５員環、１つの５員環または２つの６員環からなる縮合環系、例えば
【化１８】
0006336474.tif 000019
を、成分ＢまたはＥに対する化合物の割り当ての際に、これらの５員環または６員環の１つとして計数する。
【００４１】
相応して、分子中に長軸方向において組み入れられるこれらの環の３つまたは４つ以上の組み合わせからなる縮合環系、例えば、
【化１９】
0006336474.tif 000020
を、これらの５員環または６員環の２つとして計数する。
【００４２】
対照的に、分子中に横断方向において組み入れられる縮合環系、例えば、
【化２０】
0006336474.tif 000021
を、これらの５員環または６員環の１つとして計数する。
【００４３】
本発明は同様に、直接先行する液晶媒体および以下に記載するものに、ならびに電気光学的ディスプレイにおける、および特に高周波技術のためのコンポーネントにおけるその使用に関する。
【００４４】
本発明の好ましい態様において、液晶媒体は、好ましくは式Ｉ−１〜Ｉ−４で表される、好ましくは式Ｉ−１および／またはＩ−２および／またはＩ−３および／またはＩ−４で表される、好ましくは式Ｉ−１およびＩ−２で表される化合物の群から選択される、式Ｉで表される１種または２種以上の化合物を含み、これらの化合物は、より好ましくは主にそれからなり、尚より好ましくは本質的にそれからなり、非常に特に好ましくは完全にそれらからなる：
【化２１】
0006336474.tif 000022
【００４５】
式中
Ｌ１は、１〜６個のＣ原子を有するアルキル、２〜６個のＣ原子を有するアルケニル、３〜６個のＣ原子を有するシクロアルキルまたは４〜６個のＣ原子を有するシクロアルケニル、好ましくはＣＨ３、Ｃ２Ｈ５、ｎ−Ｃ３Ｈ７  （−（ＣＨ２）２ＣＨ３）、ｉ−Ｃ３Ｈ７  （−ＣＨ（ＣＨ３）２）、−ＣＨ＝ＣＨ２、シクロプロピル、シクロブチル、シクロペンチル、シクロヘキシル、シクロペンタ−１−エニルまたはシクロヘキサ−１−エニル、および特に好ましくはＣＨ３、Ｃ２Ｈ５、シクロプロピルまたはシクロブチルを示し、
【００４６】
Ｘ１は、Ｈ、１〜３個のＣ原子を有するアルキルまたはハロゲン、好ましくはＨ、ＦまたはＣｌ、および特に好ましくはＨ、ＦまたはＣＨ３、尚より好ましくはＨまたはＦおよび非常に特に好ましくはＦを示し、
【００４７】
ならびに他のパラメーターは、式Ｉについて上に示したそれぞれの意味を有し、ならびに好ましくは、
Ｒ１１は、１〜７個のＣ原子を有する非フッ素化アルキルを示し、ならびに
Ｒ１２は、１〜７個のＣ原子を有する非フッ素化アルキルまたは１〜７個のＣ原子を有する非フッ素化アルコキシを示す。
【００４８】
本発明の特に好ましい態様において、液晶媒体は、好ましくは式Ｉ−１ａ−１〜Ｉ−１ａ−１２およびＩ−１ｂ−１〜Ｉ−１ｂ−１２で表される化合物の群から選択される、式Ｉ−１で表される１種または２種以上の化合物を含む。
【化２２】
0006336474.tif 000023
【００４９】
【化２３】
0006336474.tif 000024
【００５０】
【化２４】
0006336474.tif 000025
【００５１】
【化２５】
0006336474.tif 000026
【００５２】
式中、パラメーターは、式Ｉ−１のもとに上で与えられる意味を有し、ならびに好ましくは
Ｒ１１およびＲ１２は、互いに独立して、２〜７個のＣ原子を有するアルキルラジカル、例えばプロピルもしくはヘキシルラジカルを示し、または各々は、プロピル、ブチル、ペンチルもしくはヘキシルラジカルを示す。
【００５３】
本発明の非常に特に好ましい態様において、液晶媒体、または液晶媒体の成分Ｂは、好ましくは式Ｉ−１ａ−２、Ｉ−１ａ−５、Ｉ−１ａ−７、Ｉ−１ａ−８、Ｉ−１ａ−９、Ｉ−１ａ−１０、Ｉ−１ｂ−５、Ｉ−１ｂ−７、Ｉ−１ｂ−８、Ｉ−１ｂ−９、Ｉ−１ｂ−１０で表される化合物の群から選択される、式Ｉで表される１種または２種以上の化合物を含み、ここでパラメーターは上に示した意味を有し、および特に好ましくは、
【００５４】
Ｒ１１およびＲ１２は、互いに独立して、１〜７個のＣ原子を有する非フッ素化アルキルまたは１〜６個のＣ原子を有する非フッ素化アルコキシを示し、
特に好ましくは、
Ｒ１１およびＲ１２の一方はアルキルを示し、他方はアルキルまたはアルコキシを示し、
ならびに非常に特に好ましくは、Ｒ１１およびＲ１２は、互いに異なる意味を有する。
【００５５】
本発明の好ましい態様において、液晶媒体、または液晶媒体の成分Ｂは、１種または２種以上の式Ｉ−２で表される化合物を含み、
式中、好ましくは
Ｒ１１およびＲ１２は、互いに独立して、２〜７個のＣ原子を有するアルキルラジカル、例えばプロピルもしくはヘキシルラジカルを示し、または各々は、プロピル、ブチル、ペンチルもしくはヘキシルラジカルを示す。
【００５６】
本発明の好ましい態様において、液晶媒体、または液晶媒体の成分Ｂは、好ましくは式Ｉ−３ａ−１〜Ｉ−３ａ−３およびＩ−３ｂ−１〜Ｉ−３ｂ−３、好ましくはＩ−３ａ−２、Ｉ−３ｂ−２で表される化合物の群から選択される、式Ｉ−３で表される１種または２種以上の化合物を含む。
【化２６】
0006336474.tif 000027
【００５７】
式中、パラメーターは、式Ｉ−３のもとに上で示した意味を有し、ならびに好ましくは
Ｒ１１およびＲ１２は、互いに独立して、２〜７個のＣ原子を有するアルキルラジカル、例えばプロピルもしくはヘキシルラジカルを示し、または各々は、プロピル、ブチル、ペンチルもしくはヘキシルラジカルを示す。
【００５８】
本発明の好ましい態様において、液晶媒体、または液晶媒体の成分Ｂは、好ましくは式Ｉ−４ａ−１〜Ｉ−４ａ−３およびＩ−４ｂ−１〜Ｉ−４ｂ−３、好ましくはＩ−４ｂ−２で表される化合物の群から選択される、式Ｉ−４で表される１種または２種以上の化合物を含む。
【化２７】
0006336474.tif 000028
【００５９】
式中、パラメーターは、式Ｉ−４のもとに上で示した意味を有し、ならびに好ましくは
Ｒ１１およびＲ１２は、互いに独立して、２〜７個のＣ原子を有するアルキルラジカル、例えばプロピルもしくはヘキシルラジカルを示し、または各々は、プロピル、ブチル、ペンチルもしくはヘキシルラジカルを示す。
【００６０】
式Ｉ−１ａで表される化合物を、有利には、以下の例示的な合成（スキーム１〜４）から明らかなように製造することができる：
【化２８】
0006336474.tif 000029
【００６１】
【化２９】
0006336474.tif 000030
【００６２】
【化３０】
0006336474.tif 000031
【００６３】
【化３１】
0006336474.tif 000032
【００６４】
式Ｉ−１ｂで表される化合物を、有利には、以下の一般的な反応スキーム（反応スキーム５〜１１）に従って得ることができる。その中のパラメーターＬ１、Ｒ１１、Ｒ１２およびＸ１は、本明細書中で定義したとおりである。Ｒは、Ｒ１１またはＲ１２の意味を有する。
【化３２】
0006336474.tif 000033
【００６５】
【化３３】
0006336474.tif 000034
【００６６】
スキーム７〜１１は、さまざまに置換された中央の環の合成を示す。ここではフェニルアルキニルラジカルを、任意の所望の置換フェニルアルキニルラジカルに一般化することができる。
【化３４】
0006336474.tif 000035
【００６７】
【化３５】
0006336474.tif 000036
【００６８】
【化３６】
0006336474.tif 000037
【００６９】
【化３７】
0006336474.tif 000038
【００７０】
【化３８】
0006336474.tif 000039
【００７１】
式Ｉ−２で表される化合物を、有利には、以下の例示的な合成（スキーム１２）から明らかなように製造することができる：
【化３９】
0006336474.tif 000040
【００７２】
１，４−ジブロモナフタレンにハロゲン−金属交換反応を施し、１−ヨード−４−ブロモナフタレンに変換する。これを、先ず単官能化されたアセチレン架橋化合物へと薗頭カップリングにおいて選択的に変換し、第２の薗頭反応を後続させ、ここで２つのアセチレン架橋を有する式Ｉで表される標的化合物が得られる。２つの基Ｒが同一である場合には、２当量のアセチレン化合物へのカップリングを、ヨウ素化の代わりに直ちに行うことができる。
【００７３】
式Ｉ−３およびＩ−４で表される化合物を、有利には、以下の一般的な反応スキーム（反応スキーム１３）に従って得ることができる。
【化４０】
0006336474.tif 000041
【００７４】
成分Ｂに加えて、本発明によるこれらの媒体は、好ましくは、２種の成分ＣおよびＣから選択された成分ならびに任意にさらに成分Ｅおよび／または成分Ｆを含む。
【００７５】
本発明のこれらの媒体は、好ましくは、２、３または４種、特に好ましくは２または３種の成分Ａ〜Ｆの群から選択された成分を含む。これらの媒体は、好ましくは以下のものを含む。
−  成分Ａおよび成分Ｂ、または
−  成分Ａおよび成分Ｃ、または
−  成分Ａ、成分Ｃおよび成分Ｅおよび／もしくはＦ、または
−  成分Ａおよび成分Ｄ、または
−  成分Ａ、成分Ｃおよび成分Ｄ、または
−  成分Ａ、成分Ｄおよび成分Ｅおよび／もしくはＦ、または
−  成分Ａ、成分Ｂおよび成分Ｃ、または
−  成分Ａ、成分Ｂ、成分Ｃおよび成分Ｅおよび／もしくはＦ、または
−  成分Ａ、成分Ｂおよび成分Ｄ、または
−  成分Ａ、成分Ｂ、成分Ｃおよび成分Ｄ、または
−  成分Ａ、成分Ｂ、成分Ｄおよび成分Ｅおよび／もしくはＦ。
【００７６】
本発明によるこれらの媒体は、好ましくは成分Ｃを含み、かつ成分Ｄを含まず、または逆である。
【００７７】
強度に誘電的に正の成分、成分Ｃは、好ましくは、２０．０以上、より好ましくは２５．０以上、特に好ましくは３０．０以上および非常に特に好ましくは４０．０以上の誘電異方性を有する。
強度に誘電的に負の成分、成分Ｄは、好ましくは、−７．０以下、より好ましくは−８．０以下、特に好ましくは−１０．０以下および非常に特に好ましくは−１５．０以下の誘電異方性を有する。
【００７８】
本発明の好ましい態様において、成分Ｃは、式ＩＩＡおよびＩＩＢで表される化合物の群から選択された１種または２種以上の化合物を含む：
【化４１】
0006336474.tif 000042
【００７９】
Ｒ２１は、各々１〜１５個のＣ原子を有する非フッ素化アルキルもしくは非フッ素化アルコキシ、または各々２〜１５個のＣ原子を有する非フッ素化アルケニル、非フッ素化アルケニルオキシもしくは非フッ素化アルコキシアルキル、好ましくはアルキル、特に好ましくはｎ−アルキルを示し、
Ｒ２２は、Ｈ、各々１〜５個、好ましくは１〜３個、特に好ましくは３個のＣ原子を有する非フッ素化アルキルまたは非フッ素化アルコキシを示し、
【００８０】
【化４２】
0006336474.tif 000043
【００８１】
ｎおよびｍは、互いに独立して１または２を示し、好ましくは
（ｎ＋ｍ）は、３または４を示し、および特に好ましくは
ｎは、２を示し、
Ｘ２は、Ｆ、Ｃｌ、−ＣＦ３または−ＯＣＦ３、好ましくはＦまたはＣｌ、特に好ましくはＦを示し、
Ｙ２は、Ｆ、Ｃｌ、−ＣＦ３、−ＯＣＦ３またはＣＮを、好ましくはＣＮを示し、および
Ｚ２は、ＨまたはＦを示す。
【００８２】
式ＩＩＡで表される好ましい化合物は、対応する従属式ＩＩＡ−１
【化４３】
0006336474.tif 000044
式中、Ｒ２１は、上に示した意味を有する、
で表される化合物である。。
【００８３】
式ＩＩＢで表される好ましい化合物は、対応する従属式ＩＩＢ−１およびＩＩＢ−２で表される化合物である：
【化４４】
0006336474.tif 000045
式中、Ｒ２１、Ｒ２２およびＸ２は、上に示したそれぞれの意味を有する。
【００８４】
本発明の好ましい態様において、成分Ｃは、式ＩＩＩＡおよびＩＩＩＢで表される化合物の群から選択された１種または２種以上の化合物を含む：
【化４５】
0006336474.tif 000046
【００８５】
式中
Ｒ３１およびＲ３２は、互いに独立して、式ＩＩＡのもとにＲ２１について上に示した意味を有し、
ならびに好ましくは
Ｒ３１は、ＣｎＨ２ｎ＋１またはＣＨ２＝ＣＨ−（ＣＨ２）Ｚを示し、および
Ｒ３２は、ＣｍＨ２ｍ＋１またはＯ−ＣｍＨ２ｍ＋１または（ＣＨ２）Ｚ−ＣＨ＝ＣＨ２を示し、
【００８６】
ならびにここで
ｎおよびｍは、互いに独立して、０〜１５の範囲内、好ましくは１〜７の範囲内および特に好ましくは１〜５の整数を示し、ならびに
ｚは、０、１、２、３または４、好ましくは０または２を示す。
【００８７】
ここでの（Ｒ３１およびＲ３２）の好ましい組み合わせは、特に、（ＣｎＨ２ｎ＋１およびＣｍＨ２ｍ＋１）ならびに（ＣｎＨ２ｎ＋１およびＯ−ＣｍＨ２ｍ＋１）である。
【００８８】
式ＩＩＩＢで表される好ましい化合物は、従属式ＩＩＩＢ−１およびＩＩＩＢ−２で表される化合物である：
【化４６】
0006336474.tif 000047
式中
ｎおよびｍは、各々、式ＩＩＩＢについて上に示した意味を有し、好ましくは、互いに独立して１〜７の範囲内の整数を示す。
【００８９】
本発明の好ましい態様において、成分Ｅは、１種または２種以上の以下の式ＩＶで表される化合物を含む：
【化４７】
0006336474.tif 000048
式中
Ｒ４１およびＲ４２は、互いに独立して、式ＩのもとにＲ１１について上に示した意味の１つを有し、
Ｌ４１〜Ｌ４４は、各出現において、各場合において互いに独立して、Ｈ、１〜５個のＣ原子を有するアルキル、ＦまたはＣｌを示し、ならびに
ｐは、７〜１４、好ましくは８〜１２および特に好ましくは９〜１０の範囲内の整数を示し、
【００９０】
ならびに好ましくは
存在する置換基Ｌ４１〜Ｌ４４の少なくとも２つは、Ｈ以外の意味を有し、ならびに
Ｒ４１は、ＣｎＨ２ｎ＋１またはＣＨ２＝ＣＨ−（ＣＨ２）Ｚを示し、ならびに
Ｒ４２は、ＣｍＨ２ｍ＋１またはＯ−ＣｍＨ２ｍ＋１または（ＣＨ２）Ｚ−ＣＨ＝ＣＨ２を示し、
ならびにここで
ｎおよびｍは、互いに独立して、０〜１５の範囲内、好ましくは１〜７の範囲内および特に好ましくは１〜５の整数を示し、ならびに
ｚは、０、１、２、３または４、好ましくは０または２を示す。
【００９１】
本出願の好ましい態様において、液晶媒体はさらに、好ましくは式Ｖ〜ＩＸで表される化合物の群から選択される１種または２種以上の化合物からなる、さらなる成分、成分Ｆを含む：
【化４８】
0006336474.tif 000049
【００９２】
式中
Ｌ５１は、Ｒ５１またはＸ５１を示し、
Ｌ５２は、Ｒ５２またはＸ５２を示し、
【００９３】
Ｒ５１およびＲ５２は、互いに独立して、Ｈ、１〜１７個、好ましくは３〜１０個のＣ原子を有する非フッ素化アルキルもしくは非フッ素化アルコキシまたは２〜１５個、好ましくは３〜１０個のＣ原子を有する非フッ素化アルケニル、非フッ素化アルケニルオキシもしくは非フッ素化アルコキシアルキル、好ましくはアルキルまたは非フッ素化アルケニルを示し、
【００９４】
Ｘ５１およびＸ５２は、互いに独立して、Ｈ、Ｆ、Ｃｌ、−ＣＮ、−ＮＣＳ、−ＳＦ５、１〜７個のＣ原子を有するフッ素化アルキルもしくはフッ素化アルコキシまたは２〜７個のＣ原子を有するフッ素化アルケニル、非フッ素化、もしくはフッ素化アルケニルオキシまたは非フッ素化、もしくはフッ素化アルコキシアルキル、好ましくはフッ素化アルコキシ、フッ素化アルケニルオキシ、ＦまたはＣｌを示し、ならびに
【００９５】
【化４９】
0006336474.tif 000050
【００９６】
Ｌ６１は、Ｒ６１を示し、Ｚ６１および／またはＺ６２がトランス−ＣＨ＝ＣＨ−またはトランス−ＣＦ＝ＣＦ−を示す場合において、あるいはまた、またＸ６１を示し、
Ｌ６２は、Ｒ６２を示し、Ｚ６１および／またはＺ６２がトランス−ＣＨ＝ＣＨ−またはトランス−ＣＦ＝ＣＦ−を示す場合において、あるいはまた、またＸ６２を示し、
【００９７】
Ｒ６１およびＲ６２は、互いに独立して、Ｈ、１〜１７個、好ましくは３〜１０個のＣ原子を有する非フッ素化アルキルもしくは非フッ素化アルコキシまたは２〜１５個、好ましくは３〜１０個のＣ原子を有する非フッ素化アルケニル、非フッ素化アルケニルオキシもしくは非フッ素化アルコキシアルキル、好ましくはアルキルまたは非フッ素化アルケニルを示し、
【００９８】
Ｘ６１およびＸ６２は、互いに独立して、ＦまたはＣｌ、−ＣＮ、−ＮＣＳ、−ＳＦ５、１〜７個のＣ原子を有するフッ素化アルキルもしくはアルコキシまたは２〜７個のＣ原子を有するフッ素化アルケニル、アルケニルオキシもしくはアルコキシアルキル、好ましくは−ＮＣＳを示し、
【００９９】
Ｚ６１およびＺ６２の一方は、トランス−ＣＨ＝ＣＨ−、トランス−ＣＦ＝ＣＦ−または−Ｃ≡Ｃ−を示し、他方は、それとは独立してトランス−ＣＨ＝ＣＨ−、トランス−ＣＦ＝ＣＦ−または単結合を示し、好ましくは、それらの一方は−Ｃ≡Ｃ−またはトランス−ＣＨ＝ＣＨ−を示し、他方は単結合を示し、ならびに
【０１００】
【化５０】
0006336474.tif 000051
【０１０１】
Ｌ７１は、Ｒ７１またはＸ７１を示し、
Ｌ７２は、Ｒ７２またはＸ７２を示し、
Ｒ７１およびＲ７２は、互いに独立して、Ｈ、１〜１７個、好ましくは３〜１０個のＣ原子を有する非フッ素化アルキルもしくは非フッ素化アルコキシまたは２〜１５個、好ましくは３〜１０個のＣ原子を有する非フッ素化アルケニル、非フッ素化アルケニルオキシもしくは非フッ素化アルコキシアルキル、好ましくはアルキルまたは非フッ素化アルケニルを示し、
【０１０２】
Ｘ７１およびＸ７２は、互いに独立して、Ｈ、Ｆ、Ｃｌ、−ＣＮ、−ＮＣＳ、−ＳＦ５、１〜７個のＣ原子を有するフッ素化アルキルもしくはフッ素化アルコキシまたは２〜７個のＣ原子を有するフッ素化アルケニル、非フッ素化、もしくはフッ素化アルケニルオキシまたは非フッ素化、もしくはフッ素化アルコキシアルキル、好ましくはフッ素化アルコキシ、フッ素化アルケニルオキシ、ＦまたはＣｌを示し、ならびに
【０１０３】
Ｚ７１〜Ｚ７３は、互いに独立して、トランス−ＣＨ＝ＣＨ−、トランス−ＣＦ＝ＣＦ−、−Ｃ≡Ｃ−または単結合を示し、好ましくは、それらの１つまたは２つ以上は、単結合を示し、特に好ましくは、すべては単結合を示し、ならびに
【０１０４】
【化５１】
0006336474.tif 000052
【０１０５】
Ｒ８１およびＲ８２は、互いに独立して、Ｈ、１〜１５個、好ましくは３〜１０個のＣ原子を有する非フッ素化アルキルもしくはアルコキシまたは２〜１５個、好ましくは３〜１０個のＣ原子を有する非フッ素化アルケニル、アルケニルオキシもしくはアルコキシアルキル、好ましくは非フッ素化アルキルまたはアルケニルを示し、
【０１０６】
Ｚ８１およびＺ８２の一方は、トランス−ＣＨ＝ＣＨ−、トランス−ＣＦ＝ＣＦ−または−Ｃ≡Ｃ−を示し、他方は、それとは独立してトランス−ＣＨ＝ＣＨ−、トランス−ＣＦ＝ＣＦ−または単結合を示し、好ましくは、それらの一方は−Ｃ≡Ｃ−またはトランス−ＣＨ＝ＣＨ−を示し、他方は単結合を示し、ならびに
【０１０７】
【化５２】
0006336474.tif 000053
【０１０８】
Ｌ９１は、Ｒ９１またはＸ９１を示し、
Ｌ９２は、Ｒ９２またはＸ９２を示し、
Ｒ９１およびＲ９２は、互いに独立して、Ｈ、１〜１５個、好ましくは３〜１０個のＣ原子を有する非フッ素化アルキルもしくはアルコキシまたは２〜１５個、好ましくは３〜１０個のＣ原子を有する非フッ素化アルケニル、アルケニルオキシもしくはアルコキシアルキル、好ましくは非フッ素化アルキルまたはアルケニルを示し、
【０１０９】
Ｘ９１およびＸ９２は、互いに独立して、Ｈ、Ｆ、Ｃｌ、−ＣＮ、−ＮＣＳ、−ＳＦ５、１〜７個のＣ原子を有するフッ素化アルキルもしくはフッ素化アルコキシまたは２〜７個のＣ原子を有するフッ素化アルケニル、非フッ素化、もしくはフッ素化アルケニルオキシまたは非フッ素化、もしくはフッ素化アルコキシアルキル、好ましくはフッ素化アルコキシ、フッ素化アルケニルオキシ、ＦまたはＣｌを示し、ならびに
【０１１０】
Ｚ９１〜Ｚ９３は、互いに独立して、トランス−ＣＨ＝ＣＨ−、トランス−ＣＦ＝ＣＦ−、−Ｃ≡Ｃ−または単結合を示し、好ましくは、それらの１つまたは２つ以上は、単結合を示し、特に好ましくは、すべては単結合を示し、
【０１１１】
【化５３】
0006336474.tif 000054
かつここで、式ＩＩＩＡで表される化合物は、式ＶＩで表される化合物から除外される。
【０１１２】
本発明の好ましい態様において、液晶媒体は、好ましくは式Ｖ−１〜Ｖ−３、好ましくは式Ｖ−１および／またはＶ−２および／またはＶ−３、好ましくは式Ｖ−１およびＶ−２で表される化合物の群から選択される、式Ｖで表される１種または２種以上の化合物を含み、より好ましくは主にそれからなり、尚より好ましくは本質的にそれからなり、非常に特に好ましくは完全にそれからなる：
【化５４】
0006336474.tif 000055
【０１１３】
式中、パラメーターは、式Ｖについて上に示したそれぞれの意味を有し、好ましくは
Ｒ５１は、１〜７個のＣ原子を有する非フッ素化アルキルまたは２〜７個のＣ原子を有する非フッ素化アルケニルを示し、
Ｒ５２は、１〜７個のＣ原子を有する非フッ素化アルキルまたは２〜７個のＣ原子を有する非フッ素化アルケニルまたは１〜７個のＣ原子を有する非フッ素化アルコキシを示し、
Ｘ５１およびＸ５２は、互いに独立して、Ｆ、Ｃｌ、−ＯＣＦ３、−ＣＦ３、−ＣＮ、−ＮＣＳまたは−ＳＦ５、好ましくはＦ、Ｃｌ、−ＯＣＦ３または−ＣＮを示す。
【０１１４】
式Ｖ−１で表される化合物は、好ましくは式Ｖ−１ａ〜Ｖ−１ｄで表される化合物の群から選択され、より好ましくは、式Ｖで表されるこれらの化合物は、主にそれからなり、尚より好ましくは本質的にそれからなり、非常に特に好ましくは完全にそれらからなる：
【化５５】
0006336474.tif 000056
【０１１５】
式中、パラメーターは、式Ｖ−１について上に示したそれぞれの意味を有し、ならびに式中
Ｙ５１およびＹ５２は、各場合において互いに独立してＨまたはＦを示し、ならびに好ましくは
Ｒ５１は、アルキルまたはアルケニルを示し、ならびに
Ｘ５１は、Ｆ、Ｃｌまたは−ＯＣＦ３を示す。
【０１１６】
式Ｖ−２で表される化合物は、好ましくは式Ｖ−２ａ〜Ｖ−２ｅで表される化合物の群から、ならびに／または式Ｖ−２ｆおよびＶ−２ｇで表される化合物の群から選択され、より好ましくは、式Ｖで表されるこれらの化合物は、主にそれからなり、尚より好ましくは本質的にそれからなり、非常に特に好ましくは完全にそれからなる：
【化５６】
0006336474.tif 000057
【０１１７】
ここで、各場合において、式Ｖ−２ａで表される化合物は式Ｖ−２ｂおよびＶ−２ｃで表される化合物から除外され、式Ｖ−２ｂで表される化合物は式Ｖ−２ｃで表される化合物から除外され、式Ｖ−２ｅで表される化合物は式Ｖ−２ｆで表される化合物から除外され、ならびに
【０１１８】
式中、パラメーターは、式Ｖ−１について上に示したそれぞれの意味を有し、ならびに式中
Ｙ５１およびＹ５２は、各場合において互いに独立してＨまたはＦを示し、ならびに好ましくは
Ｒ５１は、アルキルまたはアルケニルを示し、
Ｘ５１は、Ｆ、Ｃｌまたは−ＯＣＦ３を示し、ならびに好ましくは
Ｙ５１およびＹ５２の一方はＨを示し、他方はＨまたはＦを示し、好ましくは同様にＨを示す。
【０１１９】
式Ｖ−３で表される化合物は、好ましくは式Ｖ−３ａで表される化合物である：
【化５７】
0006336474.tif 000058
式中、パラメーターは、式Ｖ−１について上に示したそれぞれの意味を有し、ならびに式中、好ましくは
Ｘ５１は、Ｆ、Ｃｌ、好ましくはＦを示し、
Ｘ５２は、Ｆ、Ｃｌまたは−ＯＣＦ３、好ましくは−ＯＣＦ３を示す。
【０１２０】
本発明の尚より好ましい態様において、式Ｖで表される化合物は、化合物Ｖ−１ａ〜Ｖ−１ｄの群から選択され、好ましくは化合物Ｖ−１ｃおよびＶ−１ｄの群から選択され、より好ましくは式Ｖで表されるこれらの化合物は、主にそれからなり、尚より好ましくは本質的にそれからなり、非常に特に好ましくは完全にそれからなる：
【０１２１】
式Ｖ−１ａで表される化合物は、好ましくは式Ｖ−１ａ−１およびＶ−１ａ−２で表される化合物の群から選択され、より好ましくは式Ｖで表されるこれらの化合物は、主にそれらからなり、尚より好ましくは本質的にそれらからなり、非常に特に好ましくは完全にそれらからなる：
【化５８】
0006336474.tif 000059
【０１２２】
式中
Ｒ５１は、上に示した意味を有し、好ましくはＣｎＨ２ｎ＋１を示し、ここで
ｎは、０〜７の範囲内の、好ましくは１〜５の範囲内の、および特に好ましくは３または７の整数を示す。
【０１２３】
式Ｖ−１ｂで表される化合物は、好ましくは式Ｖ−１ｂ−１で表される化合物である：
【化５９】
0006336474.tif 000060
式中
Ｒ５１は、上に示した意味を有し、好ましくはＣｎＨ２ｎ＋１を示し、ここで
ｎは、０〜１５の範囲内の、好ましくは１〜７の範囲内の、および特に好ましくは１〜５の整数を示す。
【０１２４】
式Ｖ−１ｃで表される化合物は、好ましくは式Ｖ−１ｃ−１〜Ｖ−１ｃ−４で表される化合物の群から選択され、好ましくは式Ｖ−１ｃ−１およびＶ−１ｃ−２で表される化合物の群から選択され、より好ましくは式Ｖで表されるこれらの化合物は、主にそれからなり、尚より好ましくは本質的にそれからなり、非常に特に好ましくは完全にそれからなる：
【化６０】
0006336474.tif 000061
【０１２５】
式中
Ｒ５１は、上に示した意味を有し、好ましくはＣｎＨ２ｎ＋１を示し、ここで
ｎは、０〜１５の範囲内、好ましくは１〜７の範囲内および特に好ましくは１〜５の整数を示す。
【０１２６】
式Ｖ−１ｄで表される化合物は、好ましくは式Ｖ−１ｄ−１およびＶ−１ｄ−２で表される化合物、好ましくは式Ｖ−１ｄ−２で表される化合物の群から選択され、より好ましくは式Ｖで表されるこれらの化合物は、主にそれからなり、尚より好ましくは本質的にそれからなり、非常に特に好ましくは完全にそれからなる：
【化６１】
0006336474.tif 000062
【０１２７】
式中
Ｒ５１は、上に示した意味を有し、好ましくはＣｎＨ２ｎ＋１を示し、ここで
ｎは、０〜１５の範囲内、好ましくは１〜７の範囲内および特に好ましくは１〜５の整数を示す。
【０１２８】
式Ｖ−２ａで表される化合物は、好ましくは式Ｖ−２ａ−１およびＶ−２ａ−２で表される化合物、好ましくは式Ｖ−２ａ−１で表される化合物の群から選択され、より好ましくは式Ｖで表されるこれらの化合物は、主にそれからなり、尚より好ましくは本質的にそれからなり、非常に特に好ましくは完全にそれからなる：
【化６２】
0006336474.tif 000063
【０１２９】
式中
Ｒ５１は、上に示した意味を有し、好ましくはＣｎＨ２ｎ＋１またはＣＨ２＝ＣＨ−（ＣＨ２）Ｚを示し、および
Ｒ５２は、上に示した意味を有し、好ましくはＣｍＨ２ｍ＋１またはＯ−ＣｍＨ２ｍ＋１または（ＣＨ２）Ｚ−ＣＨ＝ＣＨ２を示し、ならびにここで
ｎおよびｍは、互いに独立して、０〜１５の範囲内、好ましくは１〜７の範囲内および特に好ましくは１〜５の整数を示し、ならびに
ｚは、０、１、２、３または４、好ましくは０または２を示す。
【０１３０】
（Ｒ５１およびＲ５２）の好ましい組み合わせは、特に式Ｖ−２ａ−１の場合において、（ＣｎＨ２ｎ＋１およびＣｍＨ２ｍ＋１）、（ＣｎＨ２ｎ＋１およびＯ−ＣｍＨ２ｍ＋１）、（ＣＨ２＝ＣＨ−（ＣＨ２）ＺおよびＣｍＨ２ｍ＋１）、（ＣＨ２＝ＣＨ−（ＣＨ２）ＺおよびＯ−ＣｍＨ２ｍ＋１）ならびに（ＣｎＨ２ｎ＋１および（ＣＨ２）Ｚ−ＣＨ＝ＣＨ２）である。
【０１３１】
式Ｖ−２ｂで表される好ましい化合物は、式Ｖ−２ｂ−１で表される化合物である：
【化６３】
0006336474.tif 000064
式中
Ｒ５１は、上に示した意味を有し、好ましくはＣｎＨ２ｎ＋１またはＣＨ２＝ＣＨ−（ＣＨ２）Ｚを示し、ならびに
Ｒ５２は、上に示した意味を有し、好ましくはＣｍＨ２ｍ＋１またはＯ−ＣｍＨ２ｍ＋１または（ＣＨ２）Ｚ−ＣＨ＝ＣＨ２を示し、ならびにここで
ｎおよびｍは、互いに独立して、０〜１５の範囲内、好ましくは１〜７の範囲内および特に好ましくは１〜５の整数を示し、ならびに
ｚは、０、１、２、３または４、好ましくは０または２を示す。
【０１３２】
ここでの（Ｒ５１およびＲ５２）の好ましい組み合わせは、特に（ＣｎＨ２ｎ＋１およびＣｍＨ２ｍ＋１）である。
【０１３３】
式Ｖ−２ｃで表される好ましい化合物は、式Ｖ−２ｃ−１で表される化合物である：
【化６４】
0006336474.tif 000065
式中
Ｒ５１は、上に示した意味を有し、好ましくはＣｎＨ２ｎ＋１またはＣＨ２＝ＣＨ−（ＣＨ２）Ｚを示し、ならびに
Ｒ５２は、上に示した意味を有し、好ましくはＣｍＨ２ｍ＋１またはＯ−ＣｍＨ２ｍ＋１または（ＣＨ２）Ｚ−ＣＨ＝ＣＨ２を示し、ならびにここで
ｎおよびｍは、互いに独立して、０〜１５の範囲内、好ましくは１〜７の範囲内および特に好ましくは１〜５の整数を示し、ならびに
ｚは、０、１、２、３または４、好ましくは０または２を示す。
【０１３４】
ここでの（Ｒ５１およびＲ５２）の好ましい組み合わせは、特に（ＣｎＨ２ｎ＋１およびＣｍＨ２ｍ＋１）である。
【０１３５】
式Ｖ−２ｄで表される好ましい化合物は、式Ｖ−２ｄ−１で表される化合物である：
【化６５】
0006336474.tif 000066
式中
Ｒ５１は、上に示した意味を有し、好ましくはＣｎＨ２ｎ＋１またはＣＨ２＝ＣＨ−（ＣＨ２）Ｚを示し、ならびに
Ｒ５２は、上に示した意味を有し、好ましくはＣｍＨ２ｍ＋１またはＯ−ＣｍＨ２ｍ＋１または（ＣＨ２）Ｚ−ＣＨ＝ＣＨ２を示し、ならびにここで
ｎおよびｍは、互いに独立して、０〜１５の範囲内、好ましくは１〜７の範囲内および特に好ましくは１〜５の整数を示し、ならびに
ｚは、０、１、２、３または４、好ましくは０または２を示す。
【０１３６】
ここでの（Ｒ５１およびＲ５２）の好ましい組み合わせは、特に（ＣｎＨ２ｎ＋１およびＣｍＨ２ｍ＋１）である。
【０１３７】
式Ｖ−２ｅで表される好ましい化合物は、式Ｖ−２ｅ−１で表される化合物である：
【化６６】
0006336474.tif 000067
式中
Ｒ５１は、上に示した意味を有し、好ましくはＣｎＨ２ｎ＋１またはＣＨ２＝ＣＨ−（ＣＨ２）Ｚを示し、ならびに
Ｒ５２は、上に示した意味を有し、好ましくはＣｍＨ２ｍ＋１またはＯ−ＣｍＨ２ｍ＋１または（ＣＨ２）Ｚ−ＣＨ＝ＣＨ２を示し、ならびにここで
ｎおよびｍは、互いに独立して、０〜１５の範囲内、好ましくは１〜７の範囲内および特に好ましくは１〜５の整数を示し、ならびに
ｚは、０、１、２、３または４、好ましくは０または２を示す。
【０１３８】
ここでの（Ｒ５１およびＲ５２）の好ましい組み合わせは、特に（ＣｎＨ２ｎ＋１およびＯ−ＣｍＨ２ｍ＋１）である。
【０１３９】
式Ｖ−２ｆで表される好ましい化合物は、式Ｖ−２ｆ−１で表される化合物である：
【化６７】
0006336474.tif 000068
式中
Ｒ５１は、上に示した意味を有し、好ましくはＣｎＨ２ｎ＋１またはＣＨ２＝ＣＨ−（ＣＨ２）Ｚを示し、ならびに
Ｒ５２は、上に示した意味を有し、好ましくはＣｍＨ２ｍ＋１またはＯ−ＣｍＨ２ｍ＋１または（ＣＨ２）Ｚ−ＣＨ＝ＣＨ２を示し、ならびにここで
ｎおよびｍは、互いに独立して、０〜１５の範囲内、好ましくは１〜７の範囲内および特に好ましくは１〜５の整数を示し、ならびに
ｚは、０、１、２、３または４、好ましくは０または２を示す。
【０１４０】
ここでの（Ｒ５１およびＲ５２）の好ましい組み合わせは、特に（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【０１４１】
式Ｖ−２ｇで表される好ましい化合物は、式Ｖ−２ｇ−１で表される化合物である：
【化６８】
0006336474.tif 000069
式中
Ｒ５１は、上に示した意味を有し、好ましくはＣｎＨ２ｎ＋１またはＣＨ２＝ＣＨ−（ＣＨ２）Ｚを示し、ならびに
Ｒ５２は、上に示した意味を有し、好ましくはＣｍＨ２ｍ＋１またはＯ−ＣｍＨ２ｍ＋１または（ＣＨ２）Ｚ−ＣＨ＝ＣＨ２を示し、ならびにここで
ｎおよびｍは、互いに独立して、０〜１５の範囲内、好ましくは１〜７の範囲内および特に好ましくは１〜５の整数を示し、ならびに
ｚは、０、１、２、３または４、好ましくは０または２を示す。
【０１４２】
ここでの（Ｒ５１およびＲ５２）の好ましい組み合わせは、特に（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＯ−ＣｍＨ２ｍ＋１）である。
【０１４３】
式ＶＩで表される化合物は、好ましくは式ＶＩ−１〜ＶＩ−４で表される化合物の群から選択され、より好ましくは式ＶＩで表されるこれらの化合物は、主にそれからなり、尚より好ましくは本質的にそれからなり、非常に特に好ましくは完全にそれからなる：
【化６９】
0006336474.tif 000070
【０１４４】
式中
Ｚ６１およびＺ６２は、トランス−ＣＨ＝ＣＨ−またはトランス−ＣＦ＝ＣＦ−、好ましくはトランス−ＣＨ＝ＣＨ−を示し、および他のパラメーターは、式ＶＩのもとに示した意味を有し、ならびに好ましくは
Ｒ６１およびＲ６２は、互いに独立して、Ｈ、１〜７個のＣ原子を有する非フッ素化アルキルもしくはアルコキシまたは２〜７個のＣ原子を有する非フッ素化アルケニルを示し、
Ｘ６２は、Ｆ、Ｃｌ、−ＣＮまたは−ＮＣＳ、好ましくは−ＮＣＳを示し、
【０１４５】
ならびに
【化７０】
0006336474.tif 000071
【０１４６】
Ｒ６１は、ＣｎＨ２ｎ＋１またはＣＨ２＝ＣＨ−（ＣＨ２）Ｚを示し、ならびに、
Ｒ６２は、ＣｍＨ２ｍ＋１またはＯ−ＣｍＨ２ｍ＋１または（ＣＨ２）Ｚ−ＣＨ＝ＣＨ２を示し、ならびに式中
ｎおよびｍは、互いに独立して、０〜１５の範囲内、好ましくは１〜７の範囲内および特に好ましくは１〜５の整数を示し、ならびに
ｚは、０、１、２、３または４、好ましくは０または２を示す。
【０１４７】
式ＶＩ−１で表される化合物は、好ましくは、式ＶＩ−１ａおよびＶＩ−１ｂで表される化合物の群から選択され、好ましくは式ＶＩ−１ａで表される化合物から選択され、より好ましくは式ＶＩで表されるこれらの化合物は、主にそれからなり、尚より好ましくは本質的にそれからなり、非常に特に好ましくは完全にそれからなる：
【化７１】
0006336474.tif 000072
【０１４８】
式中
Ｒ６１は、上に示した意味を有し、好ましくはＣｎＨ２ｎ＋１またはＣＨ２＝ＣＨ−（ＣＨ２）Ｚを示し、ならびに、
Ｒ６２は、上に示した意味を有し、好ましくはＣｍＨ２ｍ＋１またはＯ−ＣｍＨ２ｍ＋１または（ＣＨ２）Ｚ−ＣＨ＝ＣＨ２を示し、ならびにここで
ｎおよびｍは、互いに独立して、０〜１５の範囲内、好ましくは１〜７の範囲内および特に好ましくは１〜５の整数を示し、ならびに、
ｚは、０、１、２、３または４、好ましくは０または２を示す。
【０１４９】
ここでの（Ｒ６１およびＲ６２）の好ましい組み合わせは、特に（ＣｎＨ２ｎ＋１およびＣｍＨ２ｍ＋１）ならびに（ＣｎＨ２ｎ＋１およびＯ−ＣｍＨ２ｍ＋１）、式ＶＩ−１ａの場合においては特に好ましくは（ＣｎＨ２ｎ＋１およびＣｍＨ２ｍ＋１）ならびに式ＶＩ−１ｂの場合においては特に好ましくは（ＣｎＨ２ｎ＋１およびＯ−ＣｍＨ２ｍ＋１）である。
【０１５０】
式ＶＩ−３で表される化合物は、好ましくは式ＶＩ−３ａで表される化合物である：
【化７２】
0006336474.tif 000073
式中、パラメーターは、式ＶＩ−３のもとに上で示した意味を有し、および好ましくは
Ｒ６１は、上に示した意味を有し、好ましくはＣｎＨ２ｎ＋１を示し、ここで
ｎは、０〜７の範囲内の、好ましくは１〜５の範囲内の整数を示し、ならびに
Ｘ６２は、−Ｆ、−Ｃｌ、−ＯＣＦ３、−ＣＮまたは−ＮＣＳ、特に好ましくは−ＮＣＳを示す。
【０１５１】
式ＶＩ−４で表される化合物は、好ましくは式ＶＩ−４ａで表される化合物である：
【化７３】
0006336474.tif 000074
式中、パラメーターは、式ＶＩ−４のもとに上で示した意味を有し、および好ましくは
Ｒ６１は、上に示した意味を有し、好ましくはＣｎＨ２ｎ＋１を示し、ここで
ｎは、０〜７の範囲内の、好ましくは１〜５の範囲内の整数を示し、ならびに
Ｘ６２は、Ｆ、Ｃｌ、ＯＣＦ３、−ＣＮまたは−ＮＣＳ、特に好ましくは−ＮＣＳを示す。
【０１５２】
式ＶＩで表されるさらなる好ましい化合物は、以下の式で表される化合物である：
【化７４】
0006336474.tif 000075
式中
ｎは、０〜７の範囲内の、好ましくは１〜５の範囲内の整数を示す。
【０１５３】
式ＶＩＩで表される化合物は、好ましくは式ＶＩＩ−１〜ＶＩＩ−６で表される化合物の群から選択され、より好ましくは式ＶＩＩで表されるこれらの化合物は、主にそれからなり、尚より好ましくは本質的にそれからなり、非常に特に好ましくは完全にそれからなる：
【化７５】
0006336474.tif 000076
【０１５４】
ここで式ＶＩＩ−５で表される化合物は、式ＶＩＩ−６で表される化合物から除外され、ならびに
ここでパラメーターは、式ＶＩＩについて上に示したそれぞれの意味を有し、ならびに好ましくは
Ｒ７１は、各々１〜７個のＣ原子を有する非フッ素化アルキルもしくはアルコキシ、または２〜７個のＣ原子を有する非フッ素化アルケニルを示し、
Ｒ７２は、各々１〜７個のＣ原子を有する非フッ素化アルキルもしくはアルコキシ、または２〜７個のＣ原子を有する非フッ素化アルケニルを示し、ならびに
Ｘ７２は、Ｆ、Ｃｌまたは−ＯＣＦ３、好ましくはＦを示し、ならびに、
【０１５５】
特に好ましくは
Ｒ７１は、上に示した意味を有し、好ましくはＣｎＨ２ｎ＋１またはＣＨ２＝ＣＨ−（ＣＨ２）Ｚを示し、ならびに
Ｒ７２は、上に示した意味を有し、好ましくはＣｍＨ２ｍ＋１またはＯ−ＣｍＨ２ｍ＋１または（ＣＨ２）Ｚ−ＣＨ＝ＣＨ２を示し、ならびにここで
ｎおよびｍは、互いに独立して、０〜１５の範囲内、好ましくは１〜７の範囲内および特に好ましくは１〜５の整数を示し、ならびに、
ｚは、０、１、２、３または４、好ましくは０または２を示す。
【０１５６】
式ＶＩＩ−１で表される化合物は、好ましくは式ＶＩＩ−１ａ〜ＶＩＩ−１ｄで表される化合物の群から選択され、より好ましくは式ＶＩＩ−１で表されるこれらの化合物は、主にそれからなり、尚より好ましくは本質的にそれからなり、非常に特に好ましくは完全にそれからなる：
【化７６】
0006336474.tif 000077
【０１５７】
式中、Ｘ７２は、式ＶＩＩ−２について上に示した意味を有し、ならびに
Ｒ７１は、上に示した意味を有し、好ましくはＣｎＨ２ｎ＋１を示し、ここで
ｎは、１〜７、好ましくは２〜６、特に好ましくは２、３または５を示し、ならびに
ｚは、０、１、２、３または４、好ましくは０または２を示し、ならびに
Ｘ７２は、好ましくはＦを示す。
【０１５８】
式ＶＩＩ−２で表される化合物は、好ましくは式ＶＩＩ−２ａおよびＶＩＩ−２ｂで表される、好ましくは式ＶＩＩ−２ａで表される化合物の群から選択され、より好ましくは式ＶＩＩ−２で表されるこれらの化合物は、主にそれからなり、尚より好ましくは本質的にそれからなり、非常に特に好ましくは完全にそれからなる：
【化７７】
0006336474.tif 000078
【０１５９】
式中
Ｒ７１は、上に示した意味を有し、好ましくはＣｎＨ２ｎ＋１またはＣＨ２＝ＣＨ−（ＣＨ２）Ｚを示し、ならびに
Ｒ７２は、上に示した意味を有し、好ましくはＣｍＨ２ｍ＋１またはＯ−ＣｍＨ２ｍ＋１または（ＣＨ２）Ｚ−ＣＨ＝ＣＨ２を示し、ならびにここで
ｎおよびｍは、互いに独立して、０〜１５の範囲内、好ましくは１〜７の範囲内および特に好ましくは１〜５の整数を示し、ならびに
ｚは、０、１、２、３または４、好ましくは０または２を示す。
【０１６０】
ここでの（Ｒ７１およびＲ７２）の好ましい組み合わせは、特に（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【０１６１】
式ＶＩＩ−３で表される化合物は、好ましくは式ＶＩＩ−３ａで表される化合物である：
【化７８】
0006336474.tif 000079
【０１６２】
式中
Ｒ７１は、上に示した意味を有し、好ましくはＣｎＨ２ｎ＋１またはＣＨ２＝ＣＨ−（ＣＨ２）Ｚを示し、ならびに
Ｒ７２は、上に示した意味を有し、好ましくはＣｍＨ２ｍ＋１またはＯ−ＣｍＨ２ｍ＋１または（ＣＨ２）Ｚ−ＣＨ＝ＣＨ２を示し、ならびにここで
ｎおよびｍは、互いに独立して、０〜１５の範囲内、好ましくは１〜７の範囲内および特に好ましくは１〜５の整数を示し、ならびに、
ｚは、０、１、２、３または４、好ましくは０または２を示す。
【０１６３】
ここでの（Ｒ７１およびＲ７２）の好ましい組み合わせは、特に（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【０１６４】
式ＶＩＩ−４で表される化合物は、好ましくは式ＶＩＩ−４ａで表される化合物である：
【化７９】
0006336474.tif 000080
【０１６５】
式中
Ｒ７１は、上に示した意味を有し、好ましくはＣｎＨ２ｎ＋１またはＣＨ２＝ＣＨ−（ＣＨ２）Ｚを示し、ならびに
Ｒ７２は、上に示した意味を有し、好ましくはＣｍＨ２ｍ＋１またはＯ−ＣｍＨ２ｍ＋１または（ＣＨ２）Ｚ−ＣＨ＝ＣＨ２を示し、ならびにここで
ｎおよびｍは、互いに独立して、０〜１５の範囲内、好ましくは１〜７の範囲内および特に好ましくは１〜５の整数を示し、ならびに、
ｚは、０、１、２、３または４、好ましくは０または２を示す。
【０１６６】
ここでの（Ｒ７１およびＲ７２）の好ましい組み合わせは、特に（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【０１６７】
式ＶＩＩ−５で表される化合物は、好ましくは式ＶＩＩ−５ａおよびＶＩＩ−５ｂで表される、好ましくは式ＶＩＩ−５ａで表される化合物の群から選択され、より好ましくは式ＶＩＩ−５で表されるこれらの化合物は、主にそれからなり、尚より好ましくは本質的にそれからなり、非常に特に好ましくは完全にそれからなる：
【化８０】
0006336474.tif 000081
【０１６８】
式中
Ｒ７１は、上に示した意味を有し、好ましくはＣｎＨ２ｎ＋１またはＣＨ２＝ＣＨ−（ＣＨ２）Ｚを示し、ならびに
Ｒ７２は、上に示した意味を有し、好ましくはＣｍＨ２ｍ＋１またはＯ−ＣｍＨ２ｍ＋１または（ＣＨ２）Ｚ−ＣＨ＝ＣＨ２を示し、ならびにここで
ｎおよびｍは、互いに独立して、０〜１５の範囲内、好ましくは１〜７の範囲内および特に好ましくは１〜５の整数を示し、ならびに、
ｚは、０、１、２、３または４、好ましくは０または２を示す。
【０１６９】
ここでの（Ｒ７１およびＲ７２）の好ましい組み合わせは、特に（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【０１７０】
式ＶＩＩ−６で表される化合物は、好ましくは式ＶＩＩ−６ａおよびＶＩＩ−６ｂで表される化合物の群から選択され、より好ましくは式ＶＩＩ−６で表されるこれらの化合物は、主にそれからなり、尚より好ましくは本質的にそれからなり、非常に特に好ましくは完全にそれからなる：
【化８１】
0006336474.tif 000082
【０１７１】
式中
Ｒ７１は、上に示した意味を有し、好ましくはＣｎＨ２ｎ＋１またはＣＨ２＝ＣＨ−（ＣＨ２）Ｚを示し、ならびに
Ｒ７２は、上に示した意味を有し、好ましくはＣｍＨ２ｍ＋１またはＯ−ＣｍＨ２ｍ＋１または（ＣＨ２）Ｚ−ＣＨ＝ＣＨ２を示し、ならびにここで
ｎおよびｍは、互いに独立して、０〜１５の範囲内、好ましくは１〜７の範囲内および特に好ましくは１〜５の整数を示し、ならびに
ｚは、０、１、２、３または４、好ましくは０または２を示す。
【０１７２】
ここでの（Ｒ７１およびＲ７２）の好ましい組み合わせは、特に（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
本出願による液晶媒体は、好ましくは、合計で０〜４０％、好ましくは０〜３０％および特に好ましくは５〜２５％の式ＶＩＩＩで表される化合物を含む。
【０１７３】
式ＶＩＩＩで表される化合物は、好ましくは式ＶＩＩＩ−１〜ＶＩＩＩ−３で表される化合物の群から選択され、より好ましくは式ＶＩＩＩで表されるこれらの化合物は、主にそれからなり、尚より好ましくは本質的にそれからなり、非常に特に好ましくは完全にそれからなる：
【化８２】
0006336474.tif 000083
【０１７４】
式中
Ｙ８１およびＹ８２の一方はＨを示し、他方はＨまたはＦを示し、ならびに
Ｒ８１は、上に示した意味を有し、好ましくはＣｎＨ２ｎ＋１またはＣＨ２＝ＣＨ−（ＣＨ２）Ｚを示し、ならびに
Ｒ８２は、上に示した意味を有し、好ましくはＣｍＨ２ｍ＋１またはＯ−ＣｍＨ２ｍ＋１または（ＣＨ２）Ｚ−ＣＨ＝ＣＨ２を示し、ならびにここで
ｎおよびｍは、互いに独立して、０〜１５の範囲内、好ましくは１〜７の範囲内および特に好ましくは１〜５の整数を示し、ならびに、
ｚは、０、１、２、３または４、好ましくは０または２を示す。
【０１７５】
ここでの（Ｒ８１およびＲ８２）の好ましい組み合わせは、特に（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【０１７６】
式ＶＩＩＩ−１で表される化合物は、好ましくは式ＶＩＩＩ−１ａ〜ＶＩＩＩ−１ｃで表される化合物の群から選択され、より好ましくは式ＶＩＩＩ−１で表されるこれらの化合物は、主にそれからなり、尚より好ましくは本質的にそれからなり、非常に特に好ましくは完全にそれからなる：
【化８３】
0006336474.tif 000084
【０１７７】
式中
Ｒ８１は、上に示した意味を有し、好ましくはＣｎＨ２ｎ＋１またはＣＨ２＝ＣＨ−（ＣＨ２）Ｚを示し、ならびに
Ｒ８２は、上に示した意味を有し、好ましくはＣｍＨ２ｍ＋１またはＯ−ＣｍＨ２ｍ＋１または（ＣＨ２）Ｚ−ＣＨ＝ＣＨ２を示し、ならびにここで
ｎおよびｍは、互いに独立して、０〜１５の範囲内、好ましくは１〜７の範囲内および特に好ましくは１〜５の整数を示し、ならびに
ｚは、０、１、２、３または４、好ましくは０または２を示す。
【０１７８】
ここでの（Ｒ８１およびＲ８２）の好ましい組み合わせは、特に（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【０１７９】
式ＶＩＩＩ−２で表される化合物は、好ましくは式ＶＩＩＩ−２ａで表される化合物である：
【化８４】
0006336474.tif 000085
式中
Ｒ８１は、上に示した意味を有し、好ましくはＣｎＨ２ｎ＋１またはＣＨ２＝ＣＨ−（ＣＨ２）Ｚを示し、ならびに
Ｒ８２は、上に示した意味を有し、好ましくはＣｍＨ２ｍ＋１またはＯ−ＣｍＨ２ｍ＋１または（ＣＨ２）Ｚ−ＣＨ＝ＣＨ２を示し、ならびにここで
ｎおよびｍは、互いに独立して、０〜１５の範囲内、好ましくは１〜７の範囲内および特に好ましくは１〜５の整数を示し、ならびに、
ｚは、０、１、２、３または４を、好ましくは０または２を示す。
【０１８０】
ここでの（Ｒ８１およびＲ８２）の好ましい組み合わせは、特に（ＣｎＨ２ｎ＋１およびＣｍＨ２ｍ＋１）、（ＣｎＨ２ｎ＋１およびＯ−ＣｍＨ２ｍ＋１）ならびに（ＣＨ２＝ＣＨ−（ＣＨ２）ＺおよびＣｍＨ２ｍ＋１）、特に好ましくは（ＣｎＨ２ｎ＋１およびＣｍＨ２ｍ＋１）である。
【０１８１】
式ＶＩＩＩ−３で表される化合物は、好ましくは式ＶＩＩＩ−３ａで表される化合物である：
【化８５】
0006336474.tif 000086
式中
Ｒ８１は、上に示した意味を有し、好ましくはＣｎＨ２ｎ＋１またはＣＨ２＝ＣＨ−（ＣＨ２）Ｚを示し、ならびに
Ｒ８２は、上に示した意味を有し、好ましくはＣｍＨ２ｍ＋１またはＯ−ＣｍＨ２ｍ＋１または（ＣＨ２）Ｚ−ＣＨ＝ＣＨ２を示し、ならびにここで
ｎおよびｍは、互いに独立して、０〜１５の範囲内、好ましくは１〜７の範囲内および特に好ましくは１〜５の整数を示し、ならびに
ｚは、０、１、２、３または４、好ましくは０または２を示す。
【０１８２】
ここでの（Ｒ８１およびＲ８２）の好ましい組み合わせは、特に（ＣｎＨ２ｎ＋１およびＣｍＨ２ｍ＋１）ならびに（ＣｎＨ２ｎ＋１およびＯ−ＣｍＨ２ｍ＋１）である。
【０１８３】
式ＩＸで表される化合物は、好ましくは式ＩＸ−１〜ＩＸ−３で表される化合物の群から選択され、より好ましくは式ＩＸで表されるこれらの化合物は、主にそれからなり、尚より好ましくは本質的にそれからなり、非常に特に好ましくは完全にそれからなる：
【化８６】
0006336474.tif 000087
【０１８４】
式中、パラメーターは、式ＩＸのもとに上で示したそれぞれの意味を有し、ならびに好ましくは
【化８７】
0006336474.tif 000088
【０１８５】
ならびに
式中
Ｒ９１は、上に示した意味を有し、好ましくはＣｎＨ２ｎ＋１またはＣＨ２＝ＣＨ−（ＣＨ２）Ｚを示し、ならびに
Ｒ９２は、上に示した意味を有し、好ましくはＣｍＨ２ｍ＋１またはＯ−ＣｍＨ２ｍ＋１または（ＣＨ２）Ｚ−ＣＨ＝ＣＨ２を示し、ならびにここで
ｎおよびｍは、互いに独立して、０〜１５の範囲内、好ましくは１〜７の範囲内および特に好ましくは１〜５の整数を示し、ならびに
ｚは、０、１、２、３または４、好ましくは０または２を示す。
【０１８６】
ここでの（Ｒ９１およびＲ９２）の好ましい組み合わせは、特に（ＣｎＨ２ｎ＋１およびＣｍＨ２ｍ＋１）ならびに（ＣｎＨ２ｎ＋１およびＯ−ＣｍＨ２ｍ＋１）である。
本出願による液晶媒体は、好ましくは、合計で５〜３０％、好ましくは１０〜２５％および特に好ましくは１５〜２０％の式ＩＸで表される化合物を含む。
【０１８７】
式ＩＸ−１で表される化合物は、好ましくは式ＩＸ−１ａ〜ＩＸ−１ｅで表される化合物の群から選択され、より好ましくは式ＩＸ−１で表されるこれらの化合物は、主にそれからなり、尚より好ましくは本質的にそれからなり、非常に特に好ましくは完全にそれからなる：
【化８８】
0006336474.tif 000089
【０１８８】
式中、パラメーターは、上に示した意味を有し、ならびに好ましくは
Ｒ９１は、上に示した意味を有し、好ましくはＣｎＨ２ｎ＋１を示し、ならびに
ｎは、０〜１５の範囲内の、好ましくは１〜７の範囲内の、および特に好ましくは１〜５の整数を示し、ならびに
Ｘ９２は、好ましくはＦまたはＣｌを示す。
【０１８９】
式ＩＸ−２で表される化合物は、好ましくは式ＩＸ−２ａおよびＩＸ−２ｂで表される化合物の群から選択され、より好ましくは式ＩＸ−２で表されるこれらの化合物は、主にそれからなり、尚より好ましくは本質的にそれからなり、非常に特に好ましくは完全にそれからなる：
【化８９】
0006336474.tif 000090
【０１９０】
式中
Ｒ９１は、上に示した意味を有し、好ましくはＣｎＨ２ｎ＋１またはＣＨ２＝ＣＨ−（ＣＨ２）Ｚを示し、ならびに
Ｒ９２は、上に示した意味を有し、好ましくはＣｍＨ２ｍ＋１またはＯ−ＣｍＨ２ｍ＋１または（ＣＨ２）Ｚ−ＣＨ＝ＣＨ２を示し、ならびにここで
ｎおよびｍは、互いに独立して、０〜１５の範囲内、好ましくは１〜７の範囲内および特に好ましくは１〜５の整数を示し、ならびに
ｚは、０、１、２、３または４、好ましくは０または２を示す。
【０１９１】
ここでの（Ｒ９１およびＲ９２）の好ましい組み合わせは、特に（ＣｎＨ２ｎ＋１およびＣｍＨ２ｍ＋１）である。
【０１９２】
式ＩＸ−３で表される化合物は、好ましくは式ＩＸ−３ａおよびＩＸ−３ｂで表される化合物である：
【化９０】
0006336474.tif 000091
式中
Ｒ９１は、上に示した意味を有し、好ましくはＣｎＨ２ｎ＋１またはＣＨ２＝ＣＨ−（ＣＨ２）Ｚを示し、ならびに
Ｒ９２は、上に示した意味を有し、好ましくはＣｍＨ２ｍ＋１またはＯ−ＣｍＨ２ｍ＋１または（ＣＨ２）Ｚ−ＣＨ＝ＣＨ２を示し、ならびにここで
ｎおよびｍは、互いに独立して、０〜１５の範囲内、好ましくは１〜７の範囲内および特に好ましくは１〜５の整数を示し、ならびに
ｚは、０、１、２、３または４、好ましくは０または２を示す。
【０１９３】
ここでの（Ｒ９１およびＲ９２）の好ましい組み合わせは、特に（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＯ−ＣｍＨ２ｍ＋１）である。
本発明の好ましい態様において、媒体は、３より大きい誘電異方性を有する１種または２種以上の式Ｖ−１で表される誘電的に正の化合物を含む。
【０１９４】
本発明の液晶媒体は、好ましくは、１０％以下、好ましくは５％以下、特に好ましくは２％以下、非常に特に好ましくは１％以下の、２つまたはより少数のみの５員環および／または６員環を有する化合物を含み、特には完全に含まない。
【０１９５】
本発明の好ましい態様において、媒体は、式ＶＩで表される１種または２種以上の化合物を含む。
本発明のさらなる好ましい態様において、媒体は、式ＶＩＩで表される１種または２種以上の化合物を含む。
【０１９６】
本出願における化合物のために使用する略号（頭字語）の定義は、以下に表Ｅ中に示されているか、または表Ａ〜Ｃから明らかである。
本発明の好ましい態様において、液晶媒体、または液晶媒体の成分Ａは、式Ｉ−１および／またはＩ−２および／またはＩ−３および／またはＩ−４で表される１種または２種以上の化合物を含む。
【０１９７】
液晶媒体、または液晶媒体の成分Ａは、好ましくは、式Ｉ−１ａ−１〜Ｉ−１ａ−１２で表される、特に好ましくは式Ｉ−１ａ−２で表される化合物から選択された１種または２種以上の化合物、非常に特に好ましくは１種または２種以上の式Ｉ−１ａ−２で表される化合物ならびに１種または２種以上の式Ｉ−１ａ−１および式Ｉ−１ａ−３〜Ｉ−１ａ−１２で表される化合物の群から選択された化合物、ならびに１種または２種以上の式Ｉ−１ｂ−１〜Ｉ−１ｂ−１２および／またはＩ−２および／またはＩ−３および／またはＩ−４で表される化合物を含む。
【０１９８】
本発明のさらに好ましい態様において、液晶媒体、または液晶媒体の成分Ａは、式Ｉ−１ｂ−１〜Ｉ−１ｂ−１２で表される化合物の群から選択された、特に好ましくは１種もしくは２種以上の式Ｉ−１ｂ−５および／もしくはＩ−１ｂ−７および／もしくはＩ−１ｂ−８および／もしくはＩ−１ｂ−９および／もしくはＩ−１ｂ−１０で表される化合物の群から選択された化合物、ならびに１種もしくは２種以上の式Ｉ−１ａ−１〜Ｉ−１ａ−１２で表される、好ましくは式Ｉ−１ａ−２で表される化合物の群から選択された化合物、ならびに／または１種もしくは２種以上の式Ｉ−２および／もしくはＩ−３および／もしくはＩ−４で表される化合物を含む。
【０１９９】
本発明のさらに好ましい態様において、液晶媒体、または液晶媒体の成分Ａは、式Ｉ−２で表される１種もしくは２種以上の化合物および式Ｉ−１で表される、好ましくは式Ｉ−１ａで表される、好ましくは式Ｉ−１ａ−２および／もしくはＩ−１ｂで表される１種もしくは２種以上の化合物、ならびに／または式Ｉ−３および／もしくはＩ−４で表される１種もしくは２種以上の化合物を含む。
【０２００】
本発明のさらに好ましい態様において、液晶媒体、または液晶媒体の成分Ａは、式Ｉ−３で表される１種もしくは２種以上の化合物および式Ｉ−１で表される、好ましくは式Ｉ−１ａで表される、好ましくは式Ｉ−１ａ−２および／もしくはＩ−１ｂで表される１種もしくは２種以上の化合物、ならびに／または式Ｉ−２および／もしくはＩ−４で表される１種もしくは２種以上の化合物を含む。
【０２０１】
本発明のさらに好ましい態様において、液晶媒体、または液晶媒体の成分Ａは、式Ｉ−４で表される１種もしくは２種以上の化合物および式Ｉ−１で表される、好ましくは式Ｉ−１ａで表される、好ましくは式Ｉ−１ａ−２および／もしくはＩ−１ｂで表される１種もしくは２種以上の化合物、ならびに／または式Ｉ−２および／もしくはＩ−３で表される１種もしくは２種以上の化合物を含む。
【０２０２】
本発明の液晶媒体は、好ましくは、式Ｉ、ＩＩ、ＩＶおよびＶ、好ましくはＩ、ＩＩおよびＩＶで表される化合物の群から選択された、または式Ｉ、ＩＩＩ、ＩＶおよびＶ、好ましくは式Ｉ、ＩＩＩおよびＩＶで表される化合物の群から選択された化合物を含み、より好ましくは主にそれからなり、尚より好ましくは本質的にそれからなり、非常に特に好ましくは完全にそれからなる。
【０２０３】
この出願において、組成物に関する含むは、問題の実体、つまり媒体または成分が示した成分（単数）もしくは成分（複数）または化合物（単数）もしくは化合物（複数）を、好ましくは１０％またはそれ以上および非常に好ましくは２０％またはそれ以上の合計濃度において含むことを意味する。
この関連において、主に〜からなるは、問題の実体が５５％またはそれ以上、好ましくは６０％またはそれ以上および非常に好ましくは７０％またはそれ以上の示した成分（単数）もしくは成分（複数）または化合物（単数）もしくは化合物（複数）を含むことを意味する。
【０２０４】
この関連において、本質的に〜からなるは、問題の実体が８０％またはそれ以上、好ましくは９０％またはそれ以上および非常に好ましくは９５％またはそれ以上の示した成分（単数）もしくは成分（複数）または化合物（単数）もしくは化合物（複数）を含むことを意味する。
この関連において、完全に〜からなるは、問題の実体が９８％またはそれ以上、好ましくは９９％またはそれ以上および非常に好ましくは１００．０％の示した成分（単数）もしくは成分（複数）または化合物（単数）もしくは化合物（複数）を含むことを意味する。
【０２０５】
上に明確に述べない他のメソゲン化合物をまた、任意にかつ有利に本発明の媒体において使用することができる。かかる化合物は、当業者に知られている。
本発明の液晶媒体は、好ましくは、９０℃以上、より好ましくは１００℃以上、尚より好ましくは１２０℃以上、特に好ましくは１５０℃以上および非常に特に好ましくは１７０℃以上の透明点を有する。
【０２０６】
本発明の媒体のネマチック相は、好ましくは、少なくとも２０℃以下〜９０℃以上、好ましくは〜１００℃以上、より好ましくは少なくとも０℃以下〜１２０℃以上、非常に好ましくは少なくとも−１０℃以下〜１４０℃以上、および特に少なくとも−２０℃以下〜１５０℃以上までにわたる。
【０２０７】
本発明の液晶媒体のΔεは、１ｋＨｚおよび２０℃で、好ましくは１以上、より好ましくは２以上および非常に好ましくは３以上である。
本発明の液晶媒体のΔｎは、５８９ｎｍ（ＮａＤ）および２０℃で、好ましくは０．２００以上〜０．９０以下の範囲内、より好ましくは０．２５０以上〜０．９０以下の範囲内、尚より好ましくは０．３００以上〜０．８５以下の範囲内および非常に特に好ましくは０．３５０以上〜０．８００以下の範囲内である。
【０２０８】
本出願の好ましい態様において、本発明の液晶媒体のΔｎは、好ましくは０．４０以上、より好ましくは０．４５以上である。
本発明において、液晶媒体中の式Ｉで表される個々の化合物を、好ましくは、１０％〜１００％、より好ましくは３０％〜９５％、尚より好ましくは４０％〜９０％および非常に好ましくは５０％〜９０％の全体としての混合物の合計濃度において使用する。
【０２０９】
液晶媒体が式ＩＩＡおよびＩＩＢで表される化合物の群から選択された１種または２種以上の化合物を含む本発明の態様において、さらなる化合物を、好ましくは以下のように使用する。
式ＩＩＡおよびＩＩＢで表される化合物の群から選択された化合物を、好ましくは、１％〜３０％、より好ましくは２％〜２０％、尚より好ましくは３％〜１８％および非常に好ましくは４％〜１６％の全体としての混合物の合計濃度において使用する。
【０２１０】
式ＩＶで表される化合物を、好ましくは、１％〜２０％、より好ましくは２％〜１５％、尚より好ましくは３％〜１２％および非常に好ましくは５％〜１０％の全体として混合物の合計濃度において使用する。
液晶媒体は、好ましくは、合計において７０％〜１００％、より好ましくは８０％〜１００％および非常に好ましくは９０％〜１００％および特に９５％〜１００％の式Ｉ、ＩＩＡ、ＩＩＢおよびＩＶ〜ＩＸで表される、好ましくは式Ｉ、ＩＩＡ、ＩＩＢおよびＩＶで表される化合物を含み、より好ましくは主にそれからなり、非常に好ましくは完全にそれからなる。
【０２１１】
液晶媒体が式ＩＩＩＡおよびＩＩＩＢで表される化合物の群から選択された１種または２種以上の化合物を含む本発明の態様において、さらなる化合物を、好ましくは以下のように使用する。
式ＩＩＩＡおよびＩＩＩＢで表される化合物の群から選択された化合物を、好ましくは、１％〜６０％、より好ましくは５％〜５５％、尚より好ましくは７％〜５０％および非常に好ましくは１０％〜４５％の全体としての混合物の合計濃度において使用する。
【０２１２】
液晶媒体が式ＩＩＩＡで表される１種または２種以上の化合物のみを含むが式ＩＩＩＢで表される化合物を含まない場合には、式ＩＩＩＡで表される化合物を、好ましくは、１０％〜６０％、より好ましくは２０％〜５５％、尚より好ましくは３０％〜５０％および非常に好ましくは３５％〜４５％の全体としての混合物の合計濃度において使用する。
【０２１３】
液晶媒体が式ＩＩＩＢで表される１種または２種以上の化合物のみを含むが式ＩＩＩＡで表される化合物を含まない場合には、式ＩＩＩＢで表される化合物を、好ましくは、５％〜４５％、より好ましくは１０％〜４０％、尚より好ましくは１５％〜３５％および非常に好ましくは２０％〜３０％の全体としての混合物の合計濃度において使用する。
【０２１４】
液晶媒体が式ＩＩＩＡで表される１種または２種以上の化合物および式ＩＩＩＢで表される１種または２種以上の化合物の両方を含む場合には、式ＩＩＩＡで表される化合物を、好ましくは、５％〜５０％、より好ましくは１０％〜４５％、尚より好ましくは１５％〜３０％および非常に好ましくは２０％〜２５％の全体としての混合物の合計濃度において使用し、式ＩＩＩＢで表される化合物を、好ましくは、１％〜３５％、より好ましくは５％〜３０％、尚より好ましくは７％〜２５％および非常に好ましくは１０％〜２０％の全体としての混合物の合計濃度において使用する。
【０２１５】
式ＩＶで表される化合物を、好ましくは、１％〜２０％、より好ましくは２％〜１５％、尚より好ましくは３％〜１２％および非常に好ましくは５％〜１０％の全体としての混合物の合計濃度において使用する。
液晶媒体は、好ましくは、合計において７０％〜１００％、より好ましくは８０％〜１００％および非常に好ましくは９０％〜１００％および特に９５％〜１００％の式Ｉ、ＩＩＩＡ、ＩＩＩＢおよびＩＶ〜ＩＸで表される、好ましくは式Ｉ、ＩＩＩＡおよび／またはＩＩＩＢおよび／または［脱落部分］で表される化合物を含み、より好ましくは主にそれからなり、非常に好ましくは完全にそれからなる。
【０２１６】
本発明の特に好ましい態様において、液晶媒体は、式Ｖで表される１種または２種以上の化合物および式ＶＩで表される１種または２種以上の化合物を含む。
本発明のさらなる特に好ましい態様において、液晶媒体は、式Ｖで表される１種または２種以上の化合物および式ＶＩＩで表される１種または２種以上の化合物を含む。
本発明の液晶媒体は、同様に、好ましくは、式Ｖで表される１種または２種以上の化合物、式ＶＩで表される１種または２種以上の化合物および式ＶＩＩＩで表される１種または２種以上の化合物を含む。
【０２１７】
本出願による液晶媒体が式Ｖで表される１種または２種以上の化合物を含む場合には、これらの化合物の濃度は、好ましくは、合計において１０〜３０％、好ましくは１５〜２５％および特に好ましくは１８〜２２％である。
本出願による液晶媒体が式ＶＩで表される１種または２種以上の化合物を含む場合には、これらの化合物の濃度は、好ましくは、合計において１５〜３５％、好ましくは１８〜３０％および特に好ましくは２２〜２６％である。
【０２１８】
本出願による液晶媒体が式ＶＩＩで表される１種または２種以上の化合物を含む場合には、これらの化合物の濃度は、好ましくは、合計において４〜２５％、好ましくは８〜２０％および特に好ましくは１０〜１４％である。
本出願による液晶媒体が式ＶＩＩＩで表される１種または２種以上の化合物を含む場合には、これらの化合物の濃度は、好ましくは、合計において１５〜３５％、好ましくは１８〜３０％および特に好ましくは２２〜２６％である。
【０２１９】
本出願による液晶媒体が式ＩＸで表される１種または２種以上の化合物を含む場合には、これらの化合物の濃度は、好ましくは、合計において５〜２５％、好ましくは１０〜２０％および特に好ましくは１３〜１７％である。
【０２２０】
本出願において、誘電的に正の表現は、Δε＞３．０である化合物または成分を記載し、誘電的に中性は、−１．５≦Δε≦３．０であるものを記載し、誘電的に負は、Δε＜１．５であるものを記載する。Δεを、１ｋＨｚの周波数で、および２０℃で決定する。それぞれの化合物の誘電異方性を、ネマチックホスト混合物中のそれぞれの個々の化合物の１０％の溶液の結果から決定する。それぞれの化合物のホスト混合物における溶解度が１０％未満である場合には、濃度を５％へと低下させる。試験混合物のキャパシタンスを、ホメオトロピック配列を有するセルおよび均一な配列を有するセルの両方において決定する。両方のタイプのセルのセル厚さは、約２０μｍである。印加する電圧は、１ｋＨｚの周波数および典型的に０．５Ｖ〜１．０Ｖの実効値を有する矩形波であるが、それを、常にそれぞれの試験混合物の容量性しきい値よりも下であるように選択する。
【０２２１】
以下の定義が、ここで当てはまる。
Δε≡（ε││−ε⊥）および
εａｖｅｒａｇｅ≡（ε││＋２ε⊥）／３。
誘電的に正の化合物のために使用するホスト混合物は、混合物ＺＬＩ−４７９２であり、誘電的に中性の、および誘電的に負の化合物のために使用するものは、混合物ＺＬＩ−３０８６であり、共にMerck KGaA、ドイツからである。化合物の誘電定数の絶対値を、関連する化合物の添加の際のホスト混合物のそれぞれの値における変化から決定する。値を、１００％の関連する化合物の濃度に外挿する。
【０２２２】
２０℃の測定温度でネマチック相を有する成分を、それ自体で測定し、すべての他のものを、化合物と同様に扱う。
両方の場合において他に明確に述べない限り、本出願におけるしきい値電圧の表現は、光学的しきい値を指し、１０％相対的コントラスト（Ｖ１０）について値を付け、飽和電圧の表現は、光学的飽和を指し、９０％相対的コントラスト（Ｖ９０）について値を付ける。Freedericksしきい値（ＶＦｒ）とも称される容量性しきい値電圧（Ｖ０）を、明確に述べる場合に単に使用する。
【０２２３】
本出願において示すパラメーター範囲はすべて、他に明確に述べない限り限界値を含む。
互いとの組み合わせにおいて特性の様々な範囲について示した種々の上限値および下限値によって、追加の好ましい範囲が生じる。
【０２２４】
本出願の全体にわたって、他に明確に述べない限り以下の条件および定義が当てはまる。すべての濃度を重量でパーセントにおいて値を付け、全体としてそれぞれの混合物に関し、すべての温度を摂氏度において値を付け、すべての温度差を差異の度において値を付ける。すべての物理的特性を、他に明確に述べない限り、"Merck Liquid Crystals, Physical Properties of Liquid Crystals", Status Nov. 1997, Merck KGaA、ドイツに従って決定し、２０℃の温度について値を付ける。
【０２２５】
光学異方性（Δｎ）を、５８９．３ｎｍの波長で決定する。誘電異方性（Δε）を、１ｋＨｚの周波数で決定する。しきい値電圧および他のすべての電気光学的特性を、Merck KGaA、ドイツで製造されたテストセルを使用して決定する。Δεの決定のためのテストセルは、約２０μｍのセル厚さを有する。電極は、１．１３ｃｍ２の面積を有する環状ＩＴＯ電極およびガードリングである。配向層は、ホメオトロピック配向（ε││）について日産化学、日本からのＳＥ−１２１１およびホモジニアス配向（ε⊥）について日本合成ゴム、日本からのポリイミドＡＬ−１０５４である。キャパシタンスを、Solatron 1260周波数応答アナライザーを使用して、０．３Ｖｒｍｓの電圧を有する正弦波を使用して決定する。
【０２２６】
電気光学的測定において使用する光は、白色光である。ここでは、Autronic-Melchers、ドイツからの商業的に入手できるＤＭＳ機器を使用するセットアップを、使用する。特性電圧を、垂直観察下で決定した。しきい値（Ｖ１０）、ミッドグレー（Ｖ５０）および飽和（Ｖ９０）電圧を、それぞれ１０％、５０％および９０％相対的コントラストについて決定した。
【０２２７】
液晶媒体を、A. Penirschke et al., "Cavity Perturbation Method for Characterisation of Liquid Crystals up to 35GHz", 34th European Microwave Conference - Amsterdam, pp. 545-548に記載されているように、マイクロ波周波数域におけるそれらの特性に関して調査する。この点においてまた、A. Gaebler et al., "Direct Simulation of Material Permittivites …", 12MTC 2009 - International Instrumentation and Measurement Technology Conference, Singapore, 2009 (IEEE), pp. 463-467およびDE 10 2004 029 429 Aを比較されたい。ここで測定方法は、同様に詳細に記載されている。
【０２２８】
液晶を、円筒形ポリテトラフルオロエチレン（ＰＴＦＥ）または石英毛細管中に導入する。毛細管は、１８０μｍの内径および３５０μｍの外径を有する。有効長は２．０ｃｍである。満たした毛細管を、１９ＧＨｚの共振周波数を有する円筒状空洞の中心中に導入する。この空洞は、１１．５ｍｍの長さおよび６ｍｍの半径を有する。次に入力信号（ソース）を適用し、出力信号の結果を、商業的なベクトルネットワークアナライザーを使用して記録する。他の周波数について、空洞の寸法を、相応して適合させる。
【０２２９】
液晶で満たした毛細管での測定と液晶で満たした毛細管を使用しない測定との間の共振周波数およびＱ因子における変化を使用して、対応する標的の周波数での誘電定数および損失角を、前述の刊行物A. Penirschke et al., "Cavity Perturbation Method for Characterisation of Liquid Crystals up to 35GHz", 34th European Microwave Conference - Amsterdam, pp. 545-548の方程式１０および１１によって、当該刊行物に記載されたように決定する。
【０２３０】
成分についての、液晶のダイレクターに対して垂直な、および平行な特性の値を、磁界における液晶の配列によって得る。この目的のために、永久磁石の磁界を、使用する。磁界の強さは、０．３５テスラである。磁石の配列列を相応して設定し、次に９０°によって相応して回転させる。
【０２３１】
好ましいコンポーネントは、移相器、バラクター、無線および電波アンテナアレイ、整合回路適応フィルターなどである。
本出願において、用語化合物は、他に明確に述べない限り、１種の化合物および複数種の化合物を共に意味するものと解釈される。
【０２３２】
本発明の液晶媒体は、好ましくは、各場合において少なくとも−２０℃〜８０℃、好ましくは−３０℃〜８５℃および非常に特に好ましくは−４０℃〜１００℃のネマチック相を有する。相は、特に好ましくは、１２０℃以上、好ましくは１４０℃以上および非常に特に好ましくは１６０℃以上にわたる。ネマチック相を有するの表現は、ここで、一方で、対応する温度で低温でスメクチック相および結晶化が観察されず、他方でネマチック相から加熱した際に透明化が生じないことを意味する。低温での調査を、対応する温度で流動粘度計において行い、５μｍの層厚さを有する試験セル中での少なくとも１００時間にわたる保存によってチェックする。高温で、透明点を、毛細管中で慣用の方法によって測定する。
【０２３３】
さらに、本発明の液晶媒体は、可視領域における高い光学異方性によって特徴づけられる。５８９ｎｍでの複屈折は、好ましくは、０．２０以上、特に好ましくは０．２５以上、特に好ましくは０．３０以上、特に好ましくは０．４０以上および非常に特に好ましくは０．４５以上である。さらに、複屈折は、好ましくは０．８０以下である。
【０２３４】
本発明の好ましい態様において、使用する液晶媒体は、正の誘電異方性（Δε）を有する。これは、好ましくは、１．８以上かつ１５．０以下、より好ましくは２．０以上〜１０．０以下、特に好ましくは３．０以上〜８．０以下および非常に特に好ましくは３．５以上〜６．０以下である。
【０２３５】
使用する液晶媒体が負の誘電異方性（Δε）を有する場合には、これは、好ましくは、−２．５より低いかまたはそれに等しく、特に好ましくは−４．０より低いかまたはそれに等しく、および非常に特に好ましくは−５．０より低いかまたはそれに等しい。
【０２３６】
使用する液晶媒体が負の誘電異方性（Δε）を有する本発明のこの好ましい態様において、その値は、好ましくは、１．５以上〜１５．０以下、特に好ましくは１．８以上〜１２．０以下および非常に特に好ましくは２．０以上〜１０．０以下である。
【０２３７】
さらに、本発明の液晶媒体は、マイクロ波域および／またはミリメートル波域における高い異方性によって特徴づけられる。複屈折は、例えば、約８．３ＧＨｚで、好ましくは０．１４以上、特に好ましくは０．１５以上、特に好ましくは０．２０以上、特に好ましくは０．２５以上および非常に特に好ましくは０．３０以上である。さらに、複屈折は、好ましくは０．８０以下である。
【０２３８】
マイクロ波域における誘電異方性は、
Δεｒ≡（εｒ，││−εｒ，⊥）
として定義される。
同調性（τ）は、
τ≡（Δεｒ／εｒ，││）
として定義される。
材料品質（η）は、
η≡（τ／ｔａｎδεｒ，ｍａｘ．）
として定義され、ここで
最大誘電損失は、
ｔａｎδεｒ，ｍａｘ．≡ｍａｘ．｛ｔａｎδεｒ，⊥，；ｔａｎδεｒ，││｝
である。
【０２３９】
好ましい液晶材料の材料品質（η）は、６以上、好ましくは８以上、好ましくは１０以上、好ましくは１５以上、好ましくは１７以上、好ましくは２０以上、特に好ましくは２５以上、非常に特に好ましくは３０以上および特に４０以上あるいはさらに５０以上である。
【０２４０】
対応するコンポーネントにおいて、好ましい液晶材料は、１５°／ｄＢ以上、好ましくは２０°／ｄＢ以上、好ましくは３０°／ｄＢ以上、好ましくは４０°／ｄＢ以上、好ましくは５０°／ｄＢ以上、特に好ましくは８０°／ｄＢ以上および非常に特に好ましくは１００°／ｄＢ以上の移相器特性を有する。
【０２４１】
いくつかの態様において、しかしながら、誘電異方性の負の値を有する液晶を使用することがまた、可能である。
使用する液晶は、個々の物質または混合物のいずれかである。それらは、好ましくはネマチック相を有する。
【０２４２】
用語「アルキル」は、好ましくは、各々１〜１５個の炭素原子を有する直鎖状および分枝状アルキル基、ならびにシクロアルキル基、特に直鎖状基メチル、エチル、プロピル、ブチル、ペンチル、ヘキシルおよびヘプチル、ならびにシクロプロピルおよびシクロヘキシルを包含する。２〜１０個の炭素原子を有する基が、一般に好ましい。
【０２４３】
用語「アルケニル」は、好ましくは、２〜１５個の炭素原子を有する直鎖状および分枝状アルケニル基、特に直鎖状基を包含する。特に好ましいアルケニル基は、Ｃ２〜Ｃ７−１Ｅ−アルケニル、Ｃ４〜Ｃ７−３Ｅ−アルケニル、Ｃ５〜Ｃ７−４−アルケニル、Ｃ６〜Ｃ７−５−アルケニルおよびＣ７−６−アルケニル、特にＣ２〜Ｃ７−１Ｅ−アルケニル、Ｃ４〜Ｃ７−３Ｅ−アルケニルおよびＣ５〜Ｃ７−４−アルケニルである。さらに好ましいアルケニル基の例は、ビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニルなどである。５個までの炭素原子を有する基が、一般に好ましい。
【０２４４】
用語「フルオロアルキル」は、好ましくは、末端のフッ素を有する直鎖状基、つまりフルオロメチル、２−フルオロエチル、３−フルオロプロピル、４−フルオロブチル、５−フルオロペンチル、６−フルオロヘキシルおよび７−フルオロヘプチルを包含する。しかしながら、フッ素の他の位置は、除外されない。
【０２４５】
用語「オキサアルキル」または「アルコキシアルキル」は、好ましくは、式ＣｎＨ２ｎ＋１−Ｏ−（ＣＨ２）ｍで表される直鎖状ラジカルを包含し、式中ｎおよびｍは、各々、互いに独立して１〜１０の整数を示す。好ましくは、ここでのｎは１であり、ｍは１〜６である。
【０２４６】
ビニル末端基を含む化合物およびメチル末端基を含む化合物は、低い回転粘度を有する。
本出願において、高周波技術および超周波(hyperfrequency)技術の両方は、１ＭＨｚ〜１００ＴＨｚ、好ましくは１ＧＨｚ〜３０ＴＨｚ、より好ましくは２ＧＨｚ〜１０ＴＨｚ、特に好ましくは約５ＧＨｚ〜５ＴＨｚの範囲内の周波数を有する適用を示す。
【０２４７】
本発明の液晶媒体は、さらなる添加剤およびキラルドーパントを通常の濃度において含んでもよい。これらのさらなる構成要素の合計濃度は、全体としての混合物に基づいて０％〜１０％、好ましくは０．１％〜６％の範囲内にある。使用する個々の化合物の濃度は、各々好ましくは０．１％〜３％の範囲内である。これらのおよび同様の添加剤の濃度は、本出願における液晶媒体の液晶成分および液晶化合物の値および濃度範囲の値を付ける場合には考慮しない。
【０２４８】
本発明の液晶媒体は、複数種の化合物、好ましくは３〜３０種、より好ましくは４〜２０種および非常に好ましくは４〜１５種の化合物からなる。これらの化合物を、慣用の方式において混合する。一般に、少ない方の量において使用する所望の量の化合物を、多い方の量において使用する化合物に溶解する。温度が高い方の濃度において使用する化合物の透明点より高い場合には、溶解プロセスの完了を観察するのは、特に容易である。しかしながら、媒体を、他の慣用の方法において、例えば、例えば化合物の同族もしくは共融混合物であり得るいわゆるプレミックスを使用して、または構成要素がそれら自体使用できる状態にある混合物であるいわゆる「多重ボトル」系を使用して調製することがまた、可能である。
【０２４９】
すべての温度、例えば融点Ｔ（Ｃ，Ｎ）またはＴ（Ｃ，Ｓ）、スメクチック（Ｓ）からネマチックの（Ｎ）相への転移Ｔ（Ｓ，Ｎ）および液晶の透明点Ｔ（Ｎ，Ｉ）を、摂氏度において値を付ける。すべての温度差を、差異の度において値を付ける。
【０２５０】
本発明において、および特に以下の例において、メソゲン化合物の構造を、また頭字語と称される略号によって示す。これらの頭字語において、化学式を、以下の表Ａ〜Ｃを使用して以下のように略す。すべての基ＣｎＨ２ｎ＋１、ＣｍＨ２ｍ＋１およびＣｌＨ２ｌ＋１またはＣｎＨ２ｎ−１、ＣｍＨ２ｍ−１およびＣｌＨ２ｌ−１は、それぞれｎ、ｍおよびｌ個のＣ原子を有する直鎖状アルキルまたはアルケニル、好ましくは１Ｅ−アルケニルを示し、ここでｎ、ｍおよびｌは、互いに独立して、それぞれ１〜９、好ましくは１〜７、または２〜９、好ましくは２〜７の整数を示す。ＣｏＨ２ｏ＋１は、１〜７個、好ましくは１〜４個のＣ原子を有する直鎖状アルキル、または１〜７個、好ましくは１〜４個のＣ原子を有する分枝状アルキルを示す。
【０２５１】
表Ａは、化合物のコア構造の環要素のために使用するコードを列挙し、一方で表Ｃは、結合基を示す。表Ｃは、左手側または右手側末端基についてのコードの意味を付与する。表Ｄは、それらのそれぞれの略号を有する化合物の例示的な構造を示す。
【０２５２】
表Ａ：環要素
【表１】
0006336474.tif 000092
【０２５３】
【表２】
0006336474.tif 000093
【０２５４】
【表３】
0006336474.tif 000094
【０２５５】
【表４】
0006336474.tif 000095
【０２５６】
表Ｂ：結合基
【表５】
0006336474.tif 000096
【０２５７】
表Ｃ：末端基
【表６】
0006336474.tif 000097
【０２５８】
式中、ｎおよびｍは、各々整数を示し、３つの点「．．．」は、この表からの他の略号のためのプレースホルダーである。
【０２５９】
以下の表は、例示的な構造をそれらのそれぞれの略号と一緒に示す。これらを、略号についての規則の意味を例示するために示す。それらはさらに、好ましく使用する化合物を表す。
【０２６０】
表Ｄ：例示的な構造
例示的な構造は、特に好ましく使用する化合物を示す。
成分Ａの化合物の例
【化９１】
0006336474.tif 000098
【０２６１】
成分Ｂの化合物の例
【化９２】
0006336474.tif 000099
【０２６２】
【化９３】
0006336474.tif 000100
【０２６３】
【化９４】
0006336474.tif 000101
【０２６４】
【化９５】
0006336474.tif 000102
【０２６５】
【化９６】
0006336474.tif 000103
【０２６６】
【化９７】
0006336474.tif 000104
【０２６７】
成分Ｃの化合物の例
【化９８】
0006336474.tif 000105
【０２６８】
成分Ｄの化合物の例
【化９９】
0006336474.tif 000106
【０２６９】
成分Ｅの化合物の例
３つの６員環を有する化合物
【化１００】
0006336474.tif 000107
【０２７０】
４つの６員環を有する化合物
【化１０１】
0006336474.tif 000108
【０２７１】
使用する極性化合物の例示的な構造：
【化１０２】
0006336474.tif 000109
【０２７２】
好ましく使用するさらなる中性の化合物の例示的な構造：
【化１０３】
0006336474.tif 000110
【０２７３】
使用するさらなる極性化合物の例示的な構造：
【化１０４】
0006336474.tif 000111
【０２７４】
【化１０５】
0006336474.tif 000112
【０２７５】
以下の表、表Ｅは、本発明のメソゲン媒体中で安定剤として使用することができる例示的な化合物を示す。媒体中のこれらおよび同様の化合物の合計濃度は、好ましくは５％以下である。
表Ｅ
【化１０６】
0006336474.tif 000113
【０２７６】
【化１０７】
0006336474.tif 000114
【０２７７】
【化１０８】
0006336474.tif 000115
【０２７８】
【化１０９】
0006336474.tif 000116
【０２７９】
本発明の好ましい態様において、メソゲン媒体は、表Ｅからの化合物の群から選択された１種または２種以上の化合物を含む。
本出願のメソゲン媒体は、好ましくは、上の表からの化合物からなる群から選択された２種または３種以上、好ましくは４種または５種以上の化合物を含む。
【０２８０】
本発明の液晶媒体は、好ましくは、以下のものを含む。
−  ７種または８種以上、好ましくは８種または９種以上の化合物、好ましくは、表Ｄからの化合物の群から選択された３種または４種以上、好ましくは４種または５種以上の異なる式を有する化合物。
【０２８１】
例
以下の例は、本発明を、いかなるようにもそれを限定せずに例示する。しかしながら、当業者には、物理的特性から、いかなる特性を達成することができるか、およびいかなる範囲においてそれらを修正することができるかが明らかになる。したがって特に、好ましくは達成することができる様々な特性の組み合わせは、当業者のために十分定義されている。
【０２８２】
使用するアセチレンを、商業的に入手できない場合には、標準的な実験室手順に従って合成する。
成分Ａについての式Ｉ−ＭおよびＩ−Ｕで表される例化合物
【化１１０】
0006336474.tif 000117
【０２８３】
【化１１１】
0006336474.tif 000118
【０２８４】
使用例
比較例０
略号ＰＴＰ（２）ＴＰ−６−３を有する液晶物質を、Hsu, C. S., Shyu, K. F., Chuang, Y. Y. およびWu, S.-T., Liq. Cryst., 27 (2), (2000), pp. 283-287の方法によって製造し、特にマイクロ波域においてその物理的特性に関して調査する。化合物は、ネマチック相および１１４．５℃の透明点（Ｔ（Ｎ，Ｉ））を有する。２０℃でのさらなる物理的特性は、以下のとおりである：ｎｅ（５８９．３ｎｍ）＝１．８５６３；Δｎ（５８９．３ｎｍ）＝０．３２５０；ε││（１ｋＨｚ）＝４．３；Δε（１ｋＨｚ）＝１．８およびγ１＝２．１００ｍＰａ・ｓ。化合物は、特に移相器のための、マイクロ波域および／またはミリメートル波域における適用に適している。
【０２８５】
表１ａ：１９ＧＨｚでの化合物ＰＴＰ（２）ＴＰ−６−３の特性
【表７】
0006336474.tif 000119
【０２８６】
例０
以下の表中に示す組成および特性を有する２成分系液晶混合物Ｍ−０を、調製する。
【表８】
0006336474.tif 000120
【０２８７】
この混合物は、特に移相器のための、マイクロ波域および／またはミリメートル波域における適用に適している。
表１ｂ：１９ＧＨｚでの混合物Ｍ−０の特性
【表９】
0006336474.tif 000121
【０２８８】
比較例１
以下の表中に示す組成および特性を有する液晶混合物ＣＭ−１を、調製する。
【表１０】
0006336474.tif 000122
【０２８９】
表２：１９ＧＨｚでのＣＭ−１の特性  
【表１１】
0006336474.tif 000123
【０２９０】
表３：１９ＧＨｚおよび２０℃での様々な例の特性の比較
【表１２】
0006336474.tif 000124
【０２９１】
例１−１
以下の表中に示す組成および特性を有する液晶混合物Ｍ−１−１を、調製する。
【表１３】
0006336474.tif 000125
【０２９２】
この混合物は、特に移相器のための、マイクロ波域および／またはミリメートル波域における適用に非常に高度に適している。
表４ａ：１９ＧＨｚでの混合物Ｍ−１−１の特性
【表１４】
0006336474.tif 000126
【０２９３】
５％の式Ｉ−Ｕで表される化合物（ここでＵＭＵ−６−Ｎ）の使用によって、比較例２（ＣＭ−１）と比較して、低周波数（１ｋＨｚ）でのΔεの非常に強度の増大およびしたがってデバイスのスイッチオンについての応答時間（つまりτｏｎ）の極端な低減がもたらされる。同時に同調性が低下して誘電損失が増加すると、より小さな性能指数（η）を導いてしまうが、これはむしろ小さく、したがって多くの適用のために許容可能である。
【０２９４】
例１−２
以下の表中に示す組成および特性を有する液晶混合物Ｍ−１−２を、調製する。
【表１５】
0006336474.tif 000127
【０２９５】
この混合物は、特に移相器のための、マイクロ波域および／またはミリメートル波域における適用に、非常に高度に適している。
表４ｂ：１９ＧＨｚでの混合物Ｍ−１−２の特性
【表１６】
0006336474.tif 000128
【０２９６】
１０％の式Ｉ−Ｍで表される化合物（ここでＭＵＵ−４−Ｎ）の使用によって、比較例２（ＣＭ−１）と比較して、低周波数（１ｋＨｚ）でのΔεの非常に強度の増大およびひいてはデバイスのスイッチオンについての応答時間（つまりτｏｎ）の極端な低減がもたらされる。同時に同調性が低下して誘電損失が増加すると、より小さな性能指数（η）を導いてしまうが、これはむしろ小さく、したがって多くの適用のために許容可能である。
【０２９７】
比較例２
以下の表中に示す組成および特性を有する液晶混合物Ｃ−２を、調製する。
【表１７】
0006336474.tif 000129
【０２９８】
この混合物は、マイクロ波域および／またはミリメートル波域における適用に適している。それは、例１の混合物のものに匹敵するΔεの値を有するが、その性能指数は、前記混合物のものよりもはるかに小さい。
表５：１９ＧＨｚでの混合物Ｃ−２の特性
【表１８】
0006336474.tif 000130
【０２９９】
例２
以下の表中に示す組成および特性を有する液晶混合物Ｍ−２を、調製する。
【表１９】
0006336474.tif 000131
【０３００】
表５：１９ＧＨｚでの混合物Ｍ−２の特性
【表２０】
0006336474.tif 000132
【０３０１】
５％の式Ｉ−Ｕで表される化合物（つまりＵＭＵ−６−Ｎ）を使用しているこの混合物は、特に移相器のための、マイクロ波域および／またはミリメートル波域における適用に非常に良好に適している。それは、比較例３の混合物（ＣＭ−２）のものよりわずかに高い４．８の、低周波数（１ｋＨｚ）でのΔεを有し、したがって、比較例３と比較して、デバイスのスイッチオンについての尚さらに低減された応答時間（つまりτｏｎ）を有する。同時に、それは、誘電損失の著しい低減を示し、それによって相応してより大きな性能指数（η）がもたらされ、一方で同調性の喪失は、かなり小さく、したがってほとんどの適用のために許容可能である。
【０３０２】
例３
以下の表中に示す組成および特性を有する液晶混合物Ｍ−３を、調製する。
【表２１】
0006336474.tif 000133
【０３０３】
表６：１９ＧＨｚでの混合物Ｍ−３の特性
【表２２】
0006336474.tif 000134
【０３０４】
合計１０％の式Ｉ−Ｕで表される化合物（つまり各々５％のＵＭＵ−４−ＮおよびＵＭＵ−６−Ｎ）を使用しているこの混合物は、特に移相器のための、マイクロ波域および／またはミリメートル波域における適用に非常に良好に適している。それは、比較例３の混合物（ＣＭ−２）の混合物の値のほぼ２倍である９．０の、低周波数（１ｋＨｚ）でのΔεを有し、したがって、比較例３と比較して、デバイスのスイッチオンについての尚さらに低減された応答時間（つまりτｏｎ）を有する。同時に、それはさらに、誘電損失の著しい低減を示し、それによって相応してより大きな性能指数（η）がもたらされ、一方で同調性の喪失は、尚かなり小さく、したがってほとんどの適用のために許容可能である。
【０３０５】
例４
以下の表中に示す組成および特性を有する液晶混合物Ｍ−４を、調製する。
【表２３】
0006336474.tif 000135
【０３０６】
表７：１９ＧＨｚでの混合物Ｍ−４の特性
【表２４】
0006336474.tif 000136
【０３０７】
また合計１０％の式Ｉ−Ｕで表される化合物を使用しているこの混合物は、さらに、前の例、例３の混合物と同様に、また、特に移相器のための、マイクロ波域および／またはミリメートル波域における適用に非常に良好に適している。それは、９．４の、低周波数（１ｋＨｚ）でのΔεのさらに増大した値を有し、他に、それは、例３の混合物のものに匹敵する特性を示す。
【０３０８】
例５
以下の表中に示す組成および特性を有する液晶混合物Ｍ−５を、調製する。
【表２５】
0006336474.tif 000137
【０３０９】
この混合物は、特に移相器にのための、マイクロ波域および／またはミリメートル波域における適用に非常に高度に適している。
表８：１９ＧＨｚでの混合物Ｍ−５の特性
【表２６】
0006336474.tif 000138
【０３１０】
また合計１０％の式Ｉ−Ｕで表される化合物を使用しているこの混合物は、２つの前の例、例３および４の混合物と同様に、また、特に移相器のための、マイクロ波域および／またはミリメートル波域における適用に非常に良好に適している。それは、９．５の低周波数（１ｋＨｚ）での尚わずかにより増大したΔεを有し、他の点では、それは、例３および４の混合物のものに匹敵する特性を示す。
【０３１１】
例６
以下の表中に示す組成および特性を有する液晶混合物Ｍ−６を、調製する。
【表２７】
0006336474.tif 000139
【０３１２】
この混合物は、特に移相器のための、マイクロ波域および／またはミリメートル波域における適用に非常に高度に適している。
表９：１２ＧＨｚでの混合物Ｍ−６の特性
【表２８】
0006336474.tif 000140
【０３１３】
５％の末端シアノ基を有する式Ｉ−Ｍで表される化合物を使用しているこの混合物は、特に移相器のための、マイクロ波域および／またはミリメートル波域における適用に非常に高度に適している。
【０３１４】
例７
以下の表中に示す組成および特性を有する液晶混合物Ｍ−７を、調製する。
【表２９】
0006336474.tif 000141
【０３１５】
この混合物は、特に移相器のための、マイクロ波域および／またはミリメートル波域における適用に非常に高度に適している。
表１０：１２ＧＨｚでの混合物Ｍ−７の特性
【表３０】
0006336474.tif 000142
【０３１６】
５％の末端トリフルオロメチル基を有する式Ｉ−Ｍで表される化合物を使用しているこの混合物は、特に移相器のための、マイクロ波域および／またはミリメートル波域における適用に非常に高度に適している。
【０３１７】
例８
以下の表中に示す組成および特性を有する液晶混合物Ｍ−８を、調製する。
【表３１】
0006336474.tif 000143
【０３１８】
この混合物は、特に移相器のための、マイクロ波域および／またはミリメートル波域における適用に非常に高度に適している。
表１１：１９ＧＨｚでの混合物Ｍ−８の特性
【表３２】
0006336474.tif 000144
【０３１９】
５％の末端シアノ基を有する式Ｉ−Ｕで表される化合物を使用しているこの混合物は、特に移相器のための、マイクロ波域および／またはミリメートル波域における適用に非常に高度に適している。
【０３２０】
例９
以下の表中に示す組成および特性を有する液晶混合物Ｍ−９を、調製する。
【表３３】
0006336474.tif 000145
【０３２１】
この混合物は、特に移相器のための、マイクロ波域および／またはミリメートル波域における適用に非常に高度に適している。
表１２：１９ＧＨｚでの混合物Ｍ−９の特性
【表３４】
0006336474.tif 000146
【０３２２】
５％の式Ｉ−Ｕで表される化合物を使用しているこの混合物は、特に移相器のための、マイクロ波域および／またはミリメートル波域における適用に非常に高度に適している。
【０３２３】
例１０
以下の表中に示す組成および特性を有する液晶混合物Ｍ−１０を、調製する。
【表３５】
0006336474.tif 000147
【０３２４】
この混合物は、特に移相器のための、マイクロ波域および／またはミリメートル波域における適用に非常に高度に適している。
表１３：１９ＧＨｚでの混合物Ｍ−１０の特性
【表３６】
0006336474.tif 000148
【０３２５】
４％の式Ｉ−Ｕで表される化合物を使用しているこの混合物は、特に移相器のための、マイクロ波域および／またはミリメートル波域における適用に非常に高度に適している。
【０３２６】
例１１
以下の表中に示す組成および特性を有する液晶混合物Ｍ−１１を、調製する。
【表３７】
0006336474.tif 000149
【０３２７】
この混合物は、特に移相器のための、マイクロ波域および／またはミリメートル波域における適用に非常に高度に適している。
表１４：１９ＧＨｚでの混合物Ｍ−１１の特性
【表３８】
0006336474.tif 000150
【０３２８】
４％の式Ｉ−Ｕで表される化合物を使用しているこの混合物は、特に移相器のための、マイクロ波域および／またはミリメートル波域における適用に非常に高度に適している。
【０３２９】
例１２
以下の表中に示す組成および特性を有する液晶混合物Ｍ−１２を、調製する。
【表３９】
0006336474.tif 000151
【０３３０】
この混合物は、特に移相器のための、マイクロ波域および／またはミリメートル波域における適用に非常に高度に適している。
表１５：１９ＧＨｚでの混合物Ｍ−１２の特性
【表４０】
0006336474.tif 000152
【０３３１】
４％の式Ｉ−Ｕで表される化合物を使用しているこの混合物は、特に移相器のための、マイクロ波域および／またはミリメートル波域における適用に非常に高度に適している。
【０３３２】
例１３
以下の表中に示す組成および特性を有する液晶混合物Ｍ−１３を、調製する。
【表４１】
0006336474.tif 000153
【０３３３】
この混合物は、特に移相器のための、マイクロ波域および／またはミリメートル波域における適用に非常に高度に適している。
表１６：１９ＧＨｚでの混合物Ｍ−１３の特性
【表４２】
0006336474.tif 000154
【０３３４】
４％の式Ｉ−Ｕで表される化合物を使用しているこの混合物は、特に移相器のための、マイクロ波域および／またはミリメートル波域における適用に非常に高度に適している。